(57)【要約】      （修正有）【課題】バックライト装置の薄型化を図ることができ、バックライト装置の製造工程数を減らすことができ、光利用効率を向上させることができ、発光時において積層体の周縁部の色味が積層体の中央部の色味に比べて際立つことを抑制できる積層体の製造方法を提供する。【解決手段】光透過性基材２１の第１の面側に、複数の単位レンズ２４を有するレンズ層２２を形成し、かつ第１の光透過性基材２１とレンズ層２２とを一体化する工程と、光透過性基材２１の第１の面側にレンズ層２２を形成する前または形成した後に、光透過性基材２１の第１の面とは反対側の第２の面２１Ｂ側に、硬化性ホストマトリクス前駆体３２および量子ドットを含む光波長変換層用組成物の塗膜３５を配置する工程と、光波長変換層用組成物の塗膜３５を硬化させて、光波長変換層を形成するとともに、光透過性基材２１および光波長変換層を一体化する工程。【選択図】図１４
2017107174.tif 000002
【特許請求の範囲】
【請求項１】
第１の光透過性基材の第１の面側に、複数の単位レンズを有するレンズ層を形成し、かつ前記第１の光透過性基材と前記レンズ層とを一体化する工程と、
前記第１の光透過性基材の前記第１の面側に前記レンズ層を形成する前または形成した後に、前記第１の光透過性基材の前記第１の面とは反対側の第２の面側に、硬化性ホストマトリクス前駆体および量子ドットを含む光波長変換層用組成物の塗膜を配置する工程と、
前記塗膜を硬化させて、光波長変換層を形成するとともに、前記第１の光透過性基材および前記光波長変換層を一体化する工程と、
を備える、積層体の製造方法。
【請求項２】
前記光波長変換層用組成物の塗膜を配置する工程が、前記第１の光透過性基材の前記第２の面と、第２の光透過性基材の第１の面との間に前記光波長変換層用組成物の塗膜を配置する工程である、請求項１に記載の積層体の製造方法。
【請求項３】
前記レンズ層を形成する前に前記第１の光透過性基材の前記第１の面にバリア層を形成し、または前記第１の光透過性基材の前記第２の面と前記第２の光透過性基材の前記第１の面との間に前記光波長変換層用組成物を配置する前に前記第１の光透過性基材の前記第２の面にバリア層を形成する工程と、
前記第１の光透過性基材の前記第２の面と前記第２の光透過性基材の前記第１の面との間に前記光波長変換層用組成物の塗膜を配置する前に前記第２の光透過性基材の前記第１の面にバリア層を形成し、または前記第２の光透過性基材における前記第１の面とは反対側の第２の面にバリア層を形成する工程と
をさらに備える、請求項２に記載の積層体の製造方法。
【請求項４】
前記第２の光透過性基材における前記第１の面とは反対側の第２の面側に、凹凸面を有する光拡散層を形成する工程をさらに備える、請求項２に記載の積層体の製造方法。
【請求項５】
第１の光透過性基材および前記第１の光透過性基材の第１の面側に設けられ、かつ複数の単位レンズを有するレンズ層を備えるレンズシートと、
前記第１の光透過性基材における前記第１の面とは反対側の第２の面側に設けられ、かつホストマトリクスおよび量子ドットを含む光波長変換層と
を備え、前記レンズシートと前記光波長変換層が一体化されている、積層体。
【請求項６】
前記光波長変換層におけるレンズシート側とは反対側に設けられ、かつ前記レンズシートおよび前記光波長変換層と一体化された光透過性シートをさらに備え、前記レンズシートが、前記第１の光透過性基材の前記第１の面または前記第２の面に設けられたバリア層をさらに備え、かつ前記光透過性シートが、第２の光透過性基材と、前記第２の光透過性基材における光波長変換層側の第１の面または前記第２の光透過性基材における前記第１の面とは反対側の第２の面に設けられたバリア層をさらに備える、請求項５に記載の積層体。
【請求項７】
前記積層体の表面が前記レンズシートのレンズ面であり、かつ前記積層体が前記表面とは反対側の面である裏面に凹凸面を有している、請求項５に記載の積層体。
【請求項８】
前記光波長変換層が光散乱性粒子をさらに含み、前記光散乱性粒子と前記ホストマトリクスとの屈折率差が０．１０以上であり、前記光散乱性粒子の平均粒子径が前記光波長変換層の膜厚を１００％としたときに８％以下であり、前記量子ドットが、１種以上の材料からなり、および／または少なくとも一つの粒子径分布帯を有する、請求項５に記載の積層体。
【請求項９】
量子ドットを含む光透過性基材と、
前記光透過性基材の一方の面側に設けられ、かつ複数の単位レンズを有するレンズ層と
を備え、前記光透過性基材と前記レンズ層が一体化されている、積層体。
【請求項１０】
４０℃、相対湿度９０％での水蒸気透過率が０．１ｇ／（ｍ２・２４ｈ）以上および２３℃、相対湿度９０％での酸素透過率が０．１ｃｍ３／（ｍ２・２４ｈ・ａｔｍ）以上の少なくともいずれかを満たす、請求項５または９に記載の積層体。
【請求項１１】
前記光波変換層の少なくとも一方の面または前記量子ドットを含む光透過性基材の少なくとも一方の面を覆う、樹脂からなるオーバーコート層をさらに備える、請求項５または９に記載の積層体。
【請求項１２】
前記光波長変換層または前記量子ドットを含む光透過性基材が光波長変換粒子をさらに含み、前記光波長変換粒子が、硫黄、リン、および窒素からなる群から選択される１以上の元素およびカルボン酸の少なくともいずれかを含む光透過性の樹脂粒子と、前記樹脂粒子中に内包された前記量子ドットとを含む、請求項５または９に記載の積層体。
【請求項１３】
前記光波長変換層または前記量子ドットを含む光透過性基材が光波長変換粒子をさらに含み、前記光波長変換粒子が、水蒸気および酸素の透過を抑制するバリア材と、前記バリア材中に内包された前記量子ドットとを含む、請求項５または９に記載の積層体。
【請求項１４】
光源と、
前記光源からの光を受ける、請求項５または請求項９に記載の積層体と、
を備える、バックライト装置。
【請求項１５】
前記光源からの光を受ける入光面、および前記光源からの光を出射させる出光面を有し、前記出光面が積層体側に位置し、かつ前記光源からの光を前記積層体に導く、または前記光源からの光を拡散させる光学板をさらに備える、請求項１４に記載のバックライト装置。
【請求項１６】
光源と、
請求項７に記載の積層体と、
前記光源からの光を受ける入光面、および前記光源からの光を出射させ、かつ前記積層体の前記凹凸面の一部と光学的に密着し、前記凹凸面の他の部分との間に空気層を形成する出光面を有し、かつ前記光源からの光を前記積層体に導く、または前記光源からの光を拡散させる光学板と、
を備える、バックライト装置。
【請求項１７】
前記積層体の周囲および前記光学板の周囲を囲う枠体と、前記枠体に対して前記光源、前記光学板および前記積層体を固定する固定部材とをさらに備え、前記光源が前記光学板と前記枠体との間に配置されており、かつ前記光学板が前記光源からの光を前記積層体に導く導光板である、請求項１４または１５に記載のバックライト装置。
【請求項１８】
前記光源が青色光を発し、かつ前記量子ドットが前記青色光を緑色光に変換する第１の量子ドットと、前記青色光を赤色光に変換する第２の量子ドットとを含む、請求項１４に記載のバックライト装置。
【請求項１９】
請求項１４に記載のバックライト装置と、
前記バックライト装置の出光側に配置された表示パネルと
を備える、表示装置。
【発明の詳細な説明】
【技術分野】
【０００１】
本発明は、積層体の製造方法、積層体、バックライト装置、および表示装置に関する。
【背景技術】
【０００２】
液晶表示装置等の透過型画像表示装置は、一般に、液晶表示パネル等の透過型画像表示パネルの背面側に配置され、透過型画像表示パネルを照明するバックライト装置を備えている。バックライト装置としては、直下型やエッジライト型のバックライト装置が知られている。
【０００３】
現在、色再現性を高めるために、量子ドットをバックライト装置に組み込むことが検討されている（特許文献１参照）。量子ドットは、一次光を吸収して一次光とは異なる波長の二次光を放出することができる。量子ドットが放出する二次光の波長は、主として量子ドットの粒径に依存する。したがって、量子ドットが組み込まれたバックライト装置では、単一の波長域の光を投射する光源を用いながら、種々の色を再現することができる。例えば、青色光を発する光源を用いる場合、積層体が青色光を吸収して緑色光および赤色光を放出することもできる。このようなバックライト装置は色純度に優れることから、このバックライト装置を用いた表示装置は優れた色再現性を有することになる。
【先行技術文献】
【特許文献】
【０００４】
【特許文献１】特開２０１３−２１８９５３号公報
【発明の概要】
【発明が解決しようとする課題】
【０００５】
量子ドットをバックライト装置に組み込む方式としては、光源中に量子ドットを組み込むオンチップ方式、量子ドットを収容した透明チューブを光源と導光板との間に配置するオンエッジ方式、および導光板の出光側や光源上に量子ドットを含有するシート（以下、このシートを「光波長変換シート」を称する）を配置するオンサーフェス方式が知られている。
【０００６】
しかしながら、オンチップ方式においては、光源中に量子ドットを組み込むので、量子ドットが高温に晒されてしまい、量子ドットの変換効率が劣る。また、オンエッジ方式においては、量子ドットを収容した透明チューブを光源と導光板との間に配置するので、サイズが大きくなってしまう。特に、モバイル機器においては、小型化が要求されるので、オンエッジ方式では対応することが難しい。
【０００７】
一方、オンサーフェス方式においては、上記の問題がなく、また従来から用いられてきたバックライト装置を利用することも可能である。このようなことから、現在、オンサーフェス方式で量子ドットをバックライト装置に組み込むことが検討されている。
【０００８】
しかしながら、オンサーフェス方式においては、量子ドットを含む光波長変換シートを配置するので、バックライト装置の厚みが厚くなるおそれがある。一方で、近年、画像表示装置の薄型化が求められている。このため、画像表示装置に組み込まれるバックライト装置にも薄型化が求められている。また、オンサーフェス方式のバックライト装置においては製造工程の工程数削減や光の利用効率の更なる向上が求められている。
【０００９】
さらに、オンサーフェス方式のバックライト装置（特にエッジライト型のバックライト装置）においては、発光時に、バックライト装置の発光面の周縁部において、光源から発せられた光の色味が発光面の中央部よりも強く現れてしまうという問題がある。この現象は、量子ドットのようにサイズが小さい（ｎｍサイズ）発光物質を用いた場合により顕著に表れる。例えば、光源として青色光を発する光源を用いた場合には、バックライト装置の発光面の周縁部は発光面の中央部よりも青味が強く現れてしまう（ブルーイング）。
【００１０】
本発明は、バックライト装置の薄型化を図ることができ、バックライト装置の製造工程数を減らすことができ、光利用効率を向上させることができ、発光時において積層体の周縁部の色味が積層体の中央部の色味に比べて際立つことを抑制できる積層体の製造方法、このような積層体、バックライト装置および画像表示装置を提供することを目的とする。
【課題を解決するための手段】
【００１１】
本発明の一の態様によれば、第１の光透過性基材の第１の面側に、複数の単位レンズを有するレンズ層を形成し、かつ前記第１の光透過性基材と前記レンズ層とを一体化する工程と、前記第１の光透過性基材の前記第１の面側に前記レンズ層を形成する前または形成した後に、前記第１の光透過性基材の前記第１の面とは反対側の第２の面側に、硬化性ホストマトリクス前駆体および量子ドットを含む光波長変換層用組成物の塗膜を配置する工程と、前記光波長変換層用組成物の塗膜を硬化させて、光波長変換層を形成するとともに、前記第１の光透過性基材および前記光波長変換層を一体化する工程とを備える、積層体の製造方法が提供される。
【００１２】
上記積層体の製造方法において、前記光波長変換層用組成物の塗膜を配置する工程が、前記第１の光透過性基材の前記第２の面と、第２の光透過性基材の第１の面との間に前記光波長変換層用組成物の塗膜を配置する工程であってもよい。
【００１３】
上記積層体の製造方法において、前記レンズ層を形成する前に前記第１の光透過性基材の前記第１の面にバリア層を形成し、または前記第１の光透過性基材の前記第２の面と前記第２の光透過性基材の前記第１の面との間に前記光波長変換層用組成物を配置する前に前記第１の光透過性基材の前記第２の面にバリア層を形成する工程と、前記第１の光透過性基材の前記第２の面と前記第２の光透過性基材の前記第１の面との間に前記光波長変換層用組成物の塗膜を配置する前に前記第２の光透過性基材の前記第１の面にバリア層を形成し、または前記第２の光透過性基材における前記第１の面とは反対側の第２の面にバリア層を形成する工程とをさらに備えていてもよい。
【００１４】
上記積層体の製造方法において、前記第２の光透過性基材における前記第１の面とは反対側の第２の面側に、凹凸面を有する光拡散層を形成する工程をさらに備えていてもよい。
【００１５】
本発明の他の態様によれば、第１の光透過性基材および前記第１の光透過性基材の第１の面側に設けられ、かつ複数の単位レンズを有するレンズ層を備えるレンズシートと、前記第１の光透過性基材における前記第１の面とは反対側の第２の面側に設けられ、かつホストマトリクスおよび量子ドットを含む光波長変換層とを備え、前記レンズシートと前記光波長変換層が一体化されている、積層体が提供される。
【００１６】
上記積層体において、前記光波長変換層におけるレンズシート側とは反対側に設けられ、かつ前記レンズシートおよび前記光波長変換層と一体化された光透過性シートをさらに備え、前記レンズシートが、前記第１の光透過性基材の前記第１の面または前記第２の面に設けられたバリア層をさらに備え、かつ前記光透過性シートが、第２の光透過性基材と、前記第２の光透過性基材における光波長変換層側の第１の面または前記第２の光透過性基材における前記第１の面とは反対側の第２の面に設けられたバリア層をさらに備えていてもよい。
【００１７】
上記積層体において、前記積層体の表面が前記レンズシートのレンズ面であり、かつ前記積層体が前記表面とは反対側の面である裏面に凹凸面を有していてもよい。
【００１８】
上記積層体において、前記光波長変換層が光散乱性粒子をさらに含み、前記光散乱性粒子と前記ホストマトリクスとの屈折率差が０．１０以上であり、前記光散乱性粒子の平均粒子径が前記光波長変換層の膜厚を１００％としたときに８％以下であり、前記量子ドットが、１種以上の材料からなり、および／または少なくとも一つの粒子径分布帯を有していてもよい。
【００１９】
本発明の他の態様によれば、量子ドットを含む光透過性基材と、前記光透過性基材の一方の面側に設けられ、かつ複数の単位レンズを有するレンズ層とを備え、前記光透過性基材と前記レンズ層が一体化されている、積層体が提供される。
【００２０】
上記積層体において、４０℃、相対湿度９０％での水蒸気透過率が０．１ｇ／（ｍ２・２４ｈ）以上および２３℃、相対湿度９０％での酸素透過率が０．１ｃｍ３／（ｍ２・２４ｈ・ａｔｍ）以上の少なくともいずれかを満たしていてもよい。
【００２１】
上記積層体において、前記光波変換層の少なくとも一方の面または前記量子ドットを含む光透過性基材の少なくとも一方の面を覆う、樹脂からなるオーバーコート層をさらに備えていてもよい。
【００２２】
上記積層体において、前記光波長変換層または前記量子ドットを含む光透過性基材が光波長変換粒子をさらに含み、前記光波長変換粒子が、硫黄、リン、および窒素からなる群から選択される１以上の元素およびカルボン酸の少なくともいずれかを含む光透過性の樹脂粒子と、前記樹脂粒子中に内包された前記量子ドットとを含んでいてもよい。
【００２３】
上記積層体において、前記光波長変換層または前記量子ドットを含む光透過性基材が光波長変換粒子をさらに含み、前記光波長変換粒子が、水蒸気および酸素の透過を抑制するバリア材と、前記バリア材中に内包された前記量子ドットとを含んでいてもよい。
【００２４】
本発明の他の態様によれば、光源と、前記光源からの光を受ける上記の積層体とを備える、バックライト装置が提供される。
【００２５】
上記バックライト装置において、前記光源からの光を受ける入光面、および前記光源からの光を出射させる出光面を有し、前記出光面が積層体側に位置し、かつ前記光源からの光を前記積層体に導く、または前記光源からの光を拡散させる光学板をさらに備えていてもよい。
【００２６】
本発明の他の態様によれば、光源と、上記の積層体と、前記光源からの光を受ける入光面、および前記光源からの光を出射させ、かつ前記積層体の前記凹凸面の一部と光学的に密着し、前記凹凸面の他の部分との間に空気層を形成する出光面を有し、かつ前記光源からの光を前記積層体に導く、または前記光源からの光を拡散させる光学板と、を備える、バックライト装置が提供される。
【００２７】
上記バックライト装置において、前記積層体の周囲および前記光学板の周囲を囲う枠体と、前記枠体に対して前記光源、前記光学板および前記積層体を固定する固定部材とをさらに備え、前記光源が前記光学板と前記枠体との間に配置されており、かつ前記光学板が前記光源からの光を前記積層体に導く導光板であってもよい。
【００２８】
上記バックライト装置において、前記光源が青色光を発し、かつ前記量子ドットが前記青色光を緑色光に変換する第１の量子ドットと、前記青色光を赤色光に変換する第２の量子ドットとを含んでいてもよい。
【００２９】
本発明の他の態様によれば、上記のバックライト装置と、前記バックライト装置の出光側に配置された表示パネルとを備える、表示装置が提供される。
【発明の効果】
【００３０】
本発明の一の態様の積層体の製造方法によれば、バックライト装置の薄型化を図ることができ、バックライト装置の製造工程数を減らすことができ、光利用効率を向上させることができ、発光時において積層体の周縁部の色味が積層体の中央部の色味に比べて際立つことを抑制できる積層体を提供することができる。また、そのような積層体、およびそのような積層体を備えるバックライト装置および画像表示装置を提供することができる。
【図面の簡単な説明】
【００３１】
【図１】第１の実施形態に係る積層体の斜視図である。
【図２】図１の積層体のＩ−Ｉ線に沿った断面図である。
【図３】図１に示されるレンズシートの光学的な作用を示す模式図である。
【図４】入射光が光散乱性粒子に対しミー散乱する様子を示した模式図である。
【図５】光波長変換層に入射した光の散乱効率を縦軸とし、光散乱性粒子の粒子径を横軸としたときに示されるグラフの一例である。
【図６】第１の実施形態に係る他の積層体の概略構成図である。
【図７】第１の実施形態に係る他の積層体の概略構成図である。
【図８】第１の実施形態に係る他の積層体の概略構成図である。
【図９】第１の実施形態に係る他の積層体の概略構成図である。
【図１０】第１の実施形態に係る他の積層体の概略構成図である。
【図１１】第１の実施形態に係る他の積層体の概略構成図である。
【図１２】第１の実施形態に係る他の積層体の概略構成図である。
【図１３】第１の実施形態に係る積層体の模式的な製造工程図である。
【図１４】第１の実施形態に係る積層体の模式的な製造工程図である。
【図１５】第１の本実施形態に係るバックライト装置を含む表示装置の概略構成図である。
【図１６】図１５に示される上側のレンズシートの斜視図である。
【図１７】第１の実施形態に係る積層体の固定構造の模式的な平面図である。
【図１８】図１７に示される固定構造の固定部材付近の断面図である。
【図１９】第１の実施形態に係る他のバックライト装置の概略構成図である。
【図２０】第２の実施形態に係る積層体の斜視図である。
【図２１】図２０の積層体のＩＩ−ＩＩ線に沿った断面図である。
【発明を実施するための形態】
【００３２】
［第１の実施形態］
以下、本発明の第１の実施形態に係る積層体、その製造方法、バックライト装置および表示装置について、図面を参照しながら説明する。本明細書において、「シート」、「フィルム」等の用語は、呼称の違いのみに基づいて、互いから区別されるものではない。したがって、例えば、「フィルム」は、シートとも呼ばれるような部材も含む意味で用いられ、また「シート」はフィルムとも呼ばれ得るような部材も含む意味で用いられる。図１は本実施形態に係る積層体の斜視図であり、図２は図１の積層体のＩ−Ｉ線に沿った断面図であり、図３は図１に示されるレンズシートの光学的な作用を示す模式図であり、図４は入射光が光散乱性粒子に対しミー散乱する様子を示した模式図であり、図５は光波長変換層に入射した光の散乱効率を縦軸とし、光散乱性粒子の粒子径を横軸としたときに示されるグラフの一例である。図６〜図１２は本実施形態に係る他の積層体の概略構成図であり、図１３および図１４は本実施形態に係る積層体の模式的な製造工程図である。
【００３３】
＜＜＜積層体＞＞＞
図１および図２に示されるように、積層体１０は、レンズシート２０と、光波長変換層３０と、光透過性シート４０とをこの順で備えている。レンズシート２０は、第１の光透過性基材２１と、第１の光透過性基材２１の第１の面２１Ａ側に設けられたレンズ層２２と、第１の光透過性基材２１の第１の面２１Ａとは反対側の第２の面２１Ｂに設けられたバリア層２３とを備えている。光波長変換層３０は、第１の光透過性基材２１の第２の面２１Ｂ側に設けられている。光透過性シート４０は、光波長変換層３０側の第１の面４１Ａおよび第１の面４１Ａとは反対側の第２の面４１Ｂを有する第２の光透過性基材４１と、第２の光透過性基材４１の第１の面４１Ａに設けられたバリア層４２と、第２の光透過性基材４１の第２の面４１Ｂに設けられた光拡散層４３とを備えている。積層体１０は、レンズシート２０および光波長変換層３０を備えていればよく、光透過性シート４０を備えていなくともよい。レンズシート２０や光透過性シート４０は、バリア層２３、４２や光拡散層４３を備えていなくともよい。レンズシート２０においては、バリア層２３は第１の光透過性基材２１の第２の面２１Ｂに設けられているが、第１の光透過性基材２１の第１の面２１Ａに設けられていてもよい。この場合、バリア層２３は第１の光透過性基材２１とレンズ層２２との間に配置されている。同様に、光透過性シート４０においては、バリア層４２は第２の光透過性基材４１の第１の面４１Ａに設けられているが、第２の光透過性基材４１の第２の面４１Ｂに設けられていてもよい。また、光拡散層４３の代わりに、貼り付き防止層を設けてもよい。なお、以下、説明の簡略化のために、第１の光透過性基材２１を光透過性基材２１と称し、第２の光透過性基材４１を光透過性基材４１と称することもある。
【００３４】
積層体１０においては、レンズシート２０と光波長変換層３０が一体化されている。本明細書において、「レンズシートと光波長変換層が一体化されている」とは、レンズシートと光波長変換層との間に空気界面が存在しないようにレンズシートと光波長変換層が直接接触した状態で一体化されている場合に限られず、レンズシートと光波長変換層との間に空気界面が存在しないように任意の層および／または任意の光透過性基材を介してレンズシートと光波長変換層が直接接触していない状態で一体化されている場合を含む。また、本実施形態においては、レンズシート２０、光波長変換層３０、光透過性シート４０が、一体化されている。
【００３５】
図１および図２に示される積層体１０の表面１０Ａはレンズシート２０のレンズ面２０Ａとなっている。本明細書において、「レンズ面」とは、レンズ層においてレンズ作用（屈折作用）を奏する面のことをいう。また、図１および図２に示される積層体１０の裏面は凹凸面１０Ｂとなっている。本実施形態においては、積層体１０の裏面側においては光拡散層４３が最外側層であるので、凹凸面１０Ｂは光拡散層４３における光透過性基材４１側の面とは反対側に位置する凹凸面４３Ａとなっているが、凹凸面は他の層で構成されていてもよい。
【００３６】
積層体１０の凹凸面１０Ｂの算術平均粗さ（Ｒａ）は、積層体１０と後述する光学板８２との貼り付きを防止する観点から、０．０１μｍ以上であることが好ましい。「Ｒａ」の定義は、ＪＩＳ  Ｂ０６０１−１９９４に従うものとする。
【００３７】
＜＜レンズシート＞＞
レンズシート２０は、入射した光の進行方向を変化させて出光側から出射させる機能を有する。本実施形態においては、図３に示されるように、入射した光Ｌ３の進行方向を変化させて出光側から出射させて、正面方向の輝度を集中的に向上させる機能（集光機能）とともに、入射した光Ｌ４を反射させて、光波長変換層３０側に戻す機能（再帰反射機能）を有している。レンズシート２０は、上記したように、光透過性基材２１と、光透過性基材２１の第１の面２１Ａに設けられ、かつ複数の単位レンズ２４を有するレンズ層２２と、光透過性基材２１の第２の面２１Ｂに設けられたバリア層２３とを備えている。
【００３８】
＜第１の光透過性基材＞
光透過性基材２１としては、光透過性を有すれば特に限定されないが、量子ドット３２は水分や酸素等で劣化し、発光効率が低下するおそれがあるため、光透過性基材２１は水分や酸素の透過を抑制して、量子ドット３２を水分や酸素から保護する機能を有するものであることが好ましい。
【００３９】
光透過性基材２１の厚みは、特に限定されないが、１０μｍ以上１５０μｍ以下であることが好ましい。光透過性基材の厚みが、１０μｍ未満であると、積層体のアッセンブリ、取扱い時における皺や折れが発生するおそれがあり、また１５０μｍを超えると、ディスプレイの軽量化および薄膜化に適さないおそれがある。上記光透過性基材の厚みのより好ましい下限は５０μｍ以上、より好ましい上限は１２５μｍ以下である。
【００４０】
光透過性基材２１の平均厚みは、例えば、走査型電子顕微鏡（ＳＥＭ）、透過型電子顕微鏡（ＴＥＭ）又は走査透過型電子顕微鏡（ＳＴＥＭ）で撮影した断面の画像を用いて算出できる。
【００４１】
光透過性基材２１の構成原料としては、例えば、ポリエステル（例えば、ポリエチレンテレフタレート、ポリエチレンナフタレート）、セルローストリアセテート、セルロースジアセテート、セルロースアセテートブチレート、ポリアミド、ポリイミド、ポリエーテルスルフォン、ポリスルフォン、ポリプロピレン、ポリメチルペンテン、ポリ塩化ビニル、ポリビニルアセタール、ポリエーテルケトン、ポリメタクリル酸メチル、ポリカーボネート、又は、ポリウレタン等の熱可塑性樹脂が挙げられる。基材フィルムの構成材料としては、好ましくは、ポリエステル（例えば、ポリエチレンテレフタレート、ポリエチレンナフタレート）、セルローストリアセテートが挙げられる。
【００４２】
光透過性基材２１は、単一の基材から構成されていてもよいが、複数の基材から構成される積層基材であってもよい。このような積層基材は、用途に応じて、同種の構成原料の層からなる複数の層から構成されていてもよく、異なる種類の構成原料の層からなる複数の層から構成されていてもよい。
【００４３】
＜レンズ層＞
レンズ層２２は、複数の単位レンズ２４を備えているが、その他、シート状の本体部２５を備えている。複数の単位レンズ２４は、本体部２５の出光側に並べて配置されている。
【００４４】
本体部２５は、単位レンズ２４を支持するシート状部材として機能する。図３に示されるように、本体部２５の出光側面２５Ａ上には、単位レンズ２４が隙間をあけることなく並べられている。したがって、レンズシート２０の出光面は、レンズ面２０Ａによって形成されている。その一方で、図３に示すように、本実施の形態において、本体部２５は、出光側面２５Ａに対向する入光側面２５Ｂとして、レンズ層２２の入光側面をなす平滑な面を有している。
【００４５】
単位レンズ２４は、本体部２５の出光側面２５Ａ上に並べて配列されている。図１に示されるように単位レンズ２４は、単位レンズ２４の配列方向ＡＤと交差する方向に線状、とりわけ本実施の形態においては直線状に、延びている。また本実施の形態において、一つのレンズシート２０に含まれる多数の単位レンズ２４は、互いに平行に延びている。また、レンズシート２０の単位レンズ２４の長手方向ＬＤは、レンズシート２０における単位レンズ２４の配列方向ＡＤと直交している。
【００４６】
単位レンズは、三角柱状であってもよいし、波状や例えば半球状のような椀状であってもよい。本実施形態では、単位レンズとして、出光側に向けて幅が狭くなる三角柱状のものについて説明する。本体部２５のシート面の法線方向ＮＤおよび単位レンズ２４の配列方向ＡＤの両方に平行な断面（レンズシートの主切断面とも呼ぶ）の形状は、出光側に突出する三角形形状となっている。とりわけ、正面方向輝度を集中的に向上させるという観点から、主切断面における単位レンズ２４の断面形状は二等辺三角形形状であるとともに、等辺の間に位置する頂角が本体部２５の出光側面２５Ａから出光側に突出するように、各単位レンズ２４が構成されている。
【００４７】
単位レンズ２４は、光の利用効率を向上させる観点から、８０°以上１００°以下の頂角θを有することが好ましく、約９０°の頂角θを有することがより好ましい。ただし、積層体の巻き取りの際における単位レンズの先端の破損を考慮すると、単位レンズ２４の先端は曲面であってもよい。
【００４８】
レンズシート２０の寸法は、一例として、以下のように設定され得る。まず、単位レンズ２４の具体例として、単位レンズ２４の配列ピッチ（図示された例では、単位レンズ２４の幅に相当）を１０μｍ以上２００μｍ以下とすることができる。ただし、昨今においては、単位レンズ２４の配列の高精細化が急速に進んでおり、単位レンズ２４の配列ピッチを１０μｍ以上５０μｍ以下とすることが好ましい。また、レンズシート２０のシート面への法線方向ＮＤに沿った本体部２５からの単位レンズ２４の突出高さを５μｍ以上１００μｍ以下とすることができる。さらに、単位レンズ２４の頂角θを６０°以上１２０°以下とすることができる。
【００４９】
＜バリア層＞
バリア層２３は、水分や酸素の透過を抑制して、量子ドット３２を水分や酸素から保護するための層である。また、バリア層２３は、光波長変換層３０との密着性を向上させる機能を有することが好ましい。
【００５０】
バリア層２３の形成材料としては、バリア性が得られるものであれば特に限定されないが、例えば、無機酸化物、金属、ゾルゲル材料等が挙げられる。具体的には、上記無機酸化物としては、例えば、酸化ケイ素（ＳｉＯｘ）、酸化アルミニウム（ＡｌｎＯｍ）、酸化チタン（ＴｉＯ２）、酸化イットリウム、酸化ホウ素（Ｂ２Ｏ３）、酸化カルシウム（ＣａＯ）、酸化窒化炭化ケイ素（ＳｉＯｘＮｙＣｚ）等が挙げられ、上記金属としては、例えば、Ｔｉ、Ａｌ、Ｍｇ、Ｚｒ等が挙げられ、上記ゾルゲル材料としては、例えば、シロキサン系ゾルゲル材料等が挙げられる。これらの材料は、単独で用いられてもよく２種以上を組み合わせて用いられてもよい。
【００５１】
バリア層２３の厚みは、特に限定されないが、０．０１μｍ以上１μｍ以下であることが好ましい。０．０１μｍ未満であると、バリア層のバリア性能が不充分となることがあり、１μｍを超えると、バリア層のクラック等によりバリア性能の劣化が起こりやすくなることがある。上記バリア層の厚みのより好ましい下限は０．０３μｍ、より好ましい上限は０．５μｍである。
【００５２】
バリア層の厚みは、走査型電子顕微鏡（ＳＥＭ）を用いて、バリア層の断面を撮影し、その断面の画像においてバリア層の厚みを２０箇所測定し、その２０箇所の厚みの平均値とする。また、バリア層２３は、単一の層であってもよく、複数の層が積層されたものであってもよい。バリア層が複数層積層されたものである場合、バリア層を構成する各層は、直接積層形成されていてもよく、貼り合わされていてもよい。
【００５３】
バリア層２３の形成方法としては、例えば、スパッタリング法、イオンプレーティング法等の物理気相成長（ＰＶＤ）法や化学気相成長（ＣＶＤ）法等の蒸着法、又は、ロールコート法、スピンコート法等が挙げられる。また、これらの方法を組み合わせてもよい。
【００５４】
バリア層２３としては、上述したバリア性を有する層であれば特に限定されるものではないが、そのバリア性の高さ等の観点から、蒸着法により形成された蒸着層を用いることが好ましい。
【００５５】
このような蒸着層としては、蒸着法により形成される層であれば、その蒸着法の種類等は特に限定されるものではなく、ＣＶＤ法によって形成した層であってもよく、またＰＶＤ法によって形成した層であってもよい。
【００５６】
上記蒸着層が、例えばプラズマＣＶＤ法等のＣＶＤ法により形成される場合、緻密でバリア性の高い層を形成することが可能となるが、製造効率やコスト等の面からはＰＶＤ法で蒸着層を形成することが好ましい。
【００５７】
ＰＶＤ法としては、例えば、真空蒸着法、スパッタリング法、イオンプレーティング法等が挙げられるが、そのなかでも、そのバリア性等の面から真空蒸着法を用いることが好ましい。真空蒸着法としては、例えば、エレクトロンビーム（ＥＢ）加熱方式による真空蒸着法、又は、高周波誘電加熱方式による真空蒸着法等が挙げられる。
【００５８】
上記蒸着層の材料としては、金属又は無機酸化物が好ましく、具体的には、Ｔｉ、Ａｌ、Ｍｇ、Ｚｒ等の金属、酸化ケイ素、酸化アルミニウム、酸化窒化ケイ素、酸化窒化アルミニウム、酸化マグネシウム、酸化亜鉛、酸化インジウム、酸化スズ、酸化イットリウム、Ｂ２Ｏ３、ＣａＯ等の無機酸化物等が挙げられる。そのなかでも、高いバリア性及び透明性を有する点から、酸化ケイ素が好ましい。
【００５９】
上記蒸着層の厚さは、用いられる材料の種類や構成により最適条件が異なり適宜選択されるが、０．０１μｍ以上１μｍ以下であることが好ましく、より好ましい上限は５００ｎｍである。上記蒸着層の厚さが上記の範囲より薄い場合には、均一な層とすることが困難な場合があり、上記バリア性を得ることができないことがある。また、上記蒸着層の厚さが上記の範囲より厚い場合、蒸着層の成膜後に引っ張り等の外的要因により蒸着層に亀裂が生じること等により、バリア性が著しく損なわれる可能性があり、また、形成に時間を要し、生産性も低下することがある。
【００６０】
バリア層２３の下地層として、アンカー層が形成されていてもよい。これにより、バリア性や耐候性を高めることができる。アンカー層の形成材料としては、例えば、接着性樹脂、無機酸化物、有機酸化物、金属等が挙げられる。
【００６１】
上記アンカー層の形成方法としては、例えば、スパッタリング法、イオンプレーティング法等のＰＶＤ法、ＣＶＤ法、ロールコート法、スピンコート法などが挙げられる。また、これらの方法を組み合わせてもよい。量産性に優れ、アンカー層の密着性を高めることができることから、そのなかでも、成膜時のインラインコートが好ましい。
【００６２】
光透過性基材２１上にバリア層２３が形成された状態での酸素透過率（OTR: Oxygen Transmission Rate）は、２３℃、９０％Ｒｈ（相対湿度）の条件において、１．０×１０−１ｃｍ３／（ｍ２・２４ｈ・ａｔｍ）未満であることが好ましく、１．０×１０−２ｃｍ３／（ｍ２・２４ｈ・ａｔｍ）以下であることが更に好ましい。なお、上記酸素透過率は、酸素ガス透過率測定装置（製品名「ＯＸ−ＴＲＡＮ ２／２１」、ＭＯＣＯＮ社製）を用いて測定することができる。
【００６３】
光透過性基材２１上にバリア層２３が形成された状態での水蒸気透過率（WVTR：Water Vaper Transmission Rate）は、４０℃、９０％Ｒｈの条件においては、１．０×１０−１ｇ／（ｍ２・２４ｈ）未満であることが好ましく、１．０×１０−２ｇ／（ｍ２・２４ｈ）以下であることが更に好ましい。なお、上記水蒸気透過率は、水蒸気透過率測定装置（製品名「ＰＥＲＭＡＴＲＡＮ−Ｗ３／３１」、ＭＯＣＯＮ社製）を用いて測定することができる。
【００６４】
＜＜光波長変換層＞＞
光波長変換層３０は、ホストマトリクス３１と、入射した光の波長変換を行うための量子ドット３２とを含んでいる。図２に示される量子ドット３２は、ホストマトリックス３１中に分散されている。また、光波長変換層３０は、光散乱性粒子３３をさらに含んでいてもよい。積層体において、「光散乱」という用語は、積層体の内部における粒子に起因する光散乱を意味し、「光拡散」という用語は、主に、積層体の表面に起因する光拡散を意味する。
【００６５】
図２に示されるように、光透過性シート４０を介して第１の面３０Ａから光を入射させた場合には、量子ドット３２に入射した光（一次光）Ｌ１は光Ｌ１とは異なる波長の光（二次光）Ｌ２に変換されて、第２の面３０Ｂから出射する。一方、光透過性シート４０を介して第１の面３０Ａから光を入射させた場合であっても、量子ドット３２間を通過する光Ｌ１は波長変換されずに、第２の面３０Ｂから出射する。
【００６６】
光波長変換層３０は膜厚がほぼ均一となっている。光波長変換層３０の平均膜厚は、１０μｍ以上１５０μｍ以下となっていることが好ましい。光波長変換層３０の膜厚がこの範囲であれば、バックライト装置の軽量化および薄膜化に適している。
【００６７】
光波長変換層３０の平均膜厚は、例えば、走査型電子顕微鏡（ＳＥＭ）、透過型電子顕微鏡（ＴＥＭ）又は走査透過型電子顕微鏡（ＳＴＥＭ）でランダムに２０ヶ所撮影した断面の画像を用いて算出できる。これらの中でも、光波長変換層３０の膜厚がμｍオーダーであることを考慮すると、ＳＥＭを用いることが好ましい。ＳＥＭの場合、加速電圧は３０ｋＶ、倍率は１０００〜７０００倍とすることが好ましく、ＴＥＭ又はＳＴＥＭの場合、加速電圧は３０ｋＶ、倍率は５万〜３０万倍とすることが好ましい。
【００６８】
＜ホストマトリクス＞
ホストマトリクス３１としては、特に限定されないが、バインダ樹脂等が挙げられる。ホストマトリクスは、硬化性ホストマトリクス前駆体の硬化物（重合物、架橋物）から構成されている。硬化性ホストマトリクス前駆体としては、電離放射線重合性化合物および／または熱重合性化合物等を含む重合性化合物が挙げられる。電離放射線重合性化合物は、電離放射線重合性官能基を少なくとも１つ有するものである。本明細書における、「電離放射線重合性官能基」とは、電離放射線照射により重合反応し得る官能基である。電離放射線重合性官能基としては、例えば、（メタ）アクリロイル基、ビニル基、アリル基等のエチレン性不飽和基が挙げられる。なお、「（メタ）アクリロイル基」とは、「アクリロイル基」および「メタクリロイル基」の両方を含む意味である。また、電離放射線重合性化合物を重合する際に照射される電離放射線としては、可視光線、紫外線、Ｘ線、電子線、α線、β線、およびγ線が挙げられる。
【００６９】
電離放射線重合性化合物としては、電離放射線重合性モノマー、電離放射線重合性オリゴマー、または電離放射線重合性プレポリマーが挙げられ、これらを適宜調整して、用いることができる。電離放射線重合性化合物としては、電離放射線重合性モノマーと、電離放射線重合性オリゴマーまたは電離放射線重合性プレポリマーとの組み合わせが好ましい。
【００７０】
電離放射線重合性モノマーとしては、例えば、２−ヒドロキシエチル（メタ）アクリレート、２−ヒドロキシプロピル（メタ）アクリレート、２−エチルヘキシル（メタ）アクリレート等の水酸基を含むモノマーや、エチレングリコールジ（メタ）アクリレート、ジエチレングリコールジ（メタ）アクリレート、トリエチレングリコールジ（メタ）アクリレート、テトラエチレングリコールジ（メタ）アクリレート、テトラメチレングリコールジ（メタ）アクリレート、トリメチロールプロパントリ（メタ）アクリレート、トリメチロールエタントリ（メタ）アクリレート、ペンタエリスリトールジ（メタ）アクリレート、ペンタエリスリトールトリ（メタ）アクリレート、ペンタエリスリトールテトラ（メタ）アクリレート、ジペンタエリスリトールテトラ（メタ）アクリレート、ジペンタエリスリトールヘキサ（メタ）アクリレート、グリセロール（メタ）アクリレート等の（メタ）アクリル酸エステル類が挙げられる。
【００７１】
電離放射線重合性オリゴマーとしては、２官能以上の多官能オリゴマーが好ましく、電離放射線重合性官能基が３つ（３官能）以上の多官能オリゴマーが好ましい。上記多官能オリゴマーとしては、例えば、ポリエステル（メタ）アクリレート、ウレタン（メタ）アクリレート、ポリエステル−ウレタン（メタ）アクリレート、ポリエーテル（メタ）アクリレート、ポリオール（メタ）アクリレート、メラミン（メタ）アクリレート、イソシアヌレート（メタ）アクリレート、エポキシ（メタ）アクリレート等が挙げられる。
【００７２】
電離放射線重合性プレポリマーは、重量平均分子量が１万を超えるものであり、重量平均分子量としては１万以上８万以下が好ましく、１万以上４万以下がより好ましい。重量平均分子量が８万を超える場合は、粘度が高いため塗工適性が低下してしまい、得られる光波長変換層の外観が悪化するおそれがある。多官能プレポリマーとしては、ウレタン（メタ）アクリレート、イソシアヌレート（メタ）アクリレート、ポリエステル−ウレタン（メタ）アクリレート、エポキシ（メタ）アクリレート等が挙げられる。
【００７３】
熱重合性化合物としては、特に限定されず、例えば、フェノール樹脂、尿素樹脂、ジアリルフタレート樹脂、メラミン樹脂、グアナミン樹脂、不飽和ポリエステル樹脂、ポリウレタン樹脂、エポキシ樹脂、アミノアルキッド樹脂、メラミン−尿素共縮合樹脂、ケイ素樹脂、ポリシロキサン樹脂等が挙げられる。熱重合性化合物は、１種単独で使用してもよく、また２種以上を組み合わせて使用してもよい。これらの中でも、硬化性や耐熱性の観点から、エポキシ樹脂やウレタン樹脂が好ましい。
【００７４】
エポキシ樹脂としては、例えば、エポキシ樹脂（主剤）と、酸無水物、アミン化合物、又はアミノ樹脂（硬化剤）と、光カチオン重合開始剤との組み合わせが挙げられる。主剤としてのエポキシ樹脂としては、一分子中にエポキシ基を有するものであれば特に制限はなく、例えば、ビスフェノールＡ型エポキシ樹脂、ビスフェノールＦ型エポキシ樹脂、臭素化ビスフェノールＡ型エポキシ樹脂、ビスフェノールＳ型エポキシ樹脂、ジフェニルエーテル型エポキシ樹脂、ハイドロキノン型エポキシ樹脂、ナフタレン型エポキシ樹脂、ビフェニル型エポキシ樹脂、フルオレン型エポキシ樹脂、フェノールノボラック型エポキシ樹脂、オルソクレゾールノボラック型エポキシ樹脂、トリスヒドロキシフェニルメタン型エポキシ樹脂、３官能型エポキシ樹脂、テトラフェニロールエタン型エポキシ樹脂、ジシクロペンタジエンフェノール型エポキシ樹脂、水添ビスフェノールＡ型エポキシ樹脂、ビスフェノールＡ含核ポリオール型エポキシ樹脂、ポリプロピレングリコール型エポキシ樹脂、グリシジルエステル型エポキシ樹脂、グリシジルアミン型エポキシ樹脂、グリオキザール型エポキシ樹脂、脂環型エポキシ樹脂、複素環型エポキシ樹脂などを使用できる。
【００７５】
ウレタン樹脂としては、ポリオール化合物（主剤）と、イソシアネート系化合物（硬化剤）の組み合わせが挙げられる。ウレタン樹脂において、主剤として使用されるポリオール化合物については、特に制限されないが、例えば、ポリエステルポリオール、ポリエステルポリウレタンポリオール、ポリエーテルポリオール、ポリエーテルポリウレタンポリオール等が挙げられる。これらのポリオール化合物は、１種単独で使用してもよく、また２種以上を組み合わせて使用してもよい。
【００７６】
ウレタン樹脂において、硬化剤として使用されるイソシアネート系化合物については、特に制限されないが、例えば、例えば、ポリイソシアネート、そのアダクト体、そのイソシアヌレート変性体、そのカルボジイミド変性体、そのアロハネート変性体、そのビュレット変性体等が挙げられる。前記ポリイソシアネートとしては、具体的には、ジフェニルメタンジイソシアネート（ＭＤＩ）、ポリフェニルメタンジイソシアネート（ポリメリックＭＤＩ）、トルエンジイソシアネート（ＴＤＩ）、ヘキサメチレンジイソシアネート（ＨＤＩ）、ビス（４−イソシアネートシクロヘキシル）メタン（Ｈ１２ＭＤＩ）、イソホロンジイソシアネート（ＩＰＤＩ）、１，５−ナフタレンジイソシアネート（１，５−ＮＤＩ）、３，３'−ジメチル−４，４'−ジフェニレンジイソシアネート（ＴＯＤＩ）、キシレンジイソシアネート（ＸＤＩ）等の芳香族ジイソシアネート；トラメチレンジイソシアネート、ヘキサメチレンジイソシアネート、トリメチルヘキサメチレンジイソシアネート、イソホロンジイソシアネート等の脂肪族ジイソシアネート；４，４’−メチレンビス（シクロヘキシルイソシアネート）、イソホロンジイソシアネート等の脂環族ジイソシアネート等が挙げられる。前記アダクト体としては、具体的には、前記ポリイソシアネートに、トリメチロールプロパン、グリコール等を付加したものが挙げられる。これらのイソシアネート系化合物は、１種単独で使用してもよく、また２種以上を組み合わせて使用してもよい。
【００７７】
＜量子ドット＞
量子ドット３２は、量子閉じ込め効果（quantum confinement effect）を有するナノサイズの半導体粒子である。量子ドット３２の粒径は、例えば、１ｎｍ以上２０ｎｍ以下となっている。量子ドット３２は、励起源から光を吸収してエネルギー励起状態に達すると、量子ドット３２のエネルギーバンドギャップに該当するエネルギーを放出する。よって、量子ドット３２の粒径又は物質の組成を調節すると、エネルギーバンドギャップを調節することができ、様々なレベルの波長帯のエネルギーを得ることができる。とりわけ、量子ドット３２は、狭い波長帯で強い蛍光を発生することができる。
【００７８】
具体的には、量子ドット３２は粒径が小さくなるに従い、エネルギーバンドギャップが大きくなる。すなわち、結晶サイズが小さくなるにつれて、量子ドットの発光は青色側へ、つまり、高エネルギー側へとシフトする。そのため、量子ドットの粒径を変化させることにより、紫外領域、可視領域、赤外領域のスペクトルの波長全域にわたって、その発光波長を調節することができる。例えば、量子ドット３２が後述するＣｄＳｅ／ＺｎＳから構成されている場合には、量子ドットの粒径が２．０ｎｍ以上４．０ｎｍ以下の場合は青色光を発し、量子ドットの粒径が３．０ｎｍ以上６．０ｎｍ以下の場合は緑色光を発し、量子ドットの粒径が４．５ｎｍ以上１０．０ｎｍ以下の場合は赤色光を発する。なお、上記においては、青色光を発する量子ドットの粒子径と緑色光を発する量子ドットの粒子径の範囲が一部において重複しており、また緑色光を発する量子ドットの粒子径と赤色光を発する量子ドットの粒子径の範囲が一部において重複しているが、同じ粒子径を有する量子ドットであっても、量子ドットのシェルの厚みによっても発光色が異なる場合があるので、何ら矛盾するものではない。
【００７９】
本明細書における「青色光」とは、３８０ｎｍ以上４８０ｎｍ未満の波長域を有する光であり、「緑色光」とは、４８０ｎｍ以上５９０ｎｍ未満の波長域を有する光であり、「赤色光」とは、５９０ｎｍ以上７５０ｎｍ以下の波長域を有する光である。
【００８０】
光波長変換層３０に含まれる量子ドット３２としては、１種類の量子ドットを用いてもよいが、粒径または材料が異なる少なくとも２種類以上の量子ドットを用いることも可能である。光波長変換層３０は、図２に示されるように、量子ドット３２として、第１の量子ドット３２Ａと、第１の量子ドットより粒径が大きい第２の量子ドット３２Ｂとを含んでいる。
【００８１】
上記したように積層体１０から出射される光としては量子ドット３２に吸収されずに透過する光も存在するので、光源として青色光を発する光源を用い、第１の量子ドット３２Ａとして青色光を緑色光に変換する量子ドットを用い、第２の量子ドット３２Ｂとして青色光を赤色光に変換する量子ドットを用いた場合には、積層体１０から、青色光、緑色光、赤色光が混合した光を出射させることができる。
【００８２】
量子ドット３２は、所望の狭い波長域で強い蛍光を発生することができる。このため、積層体１０を用いたバックライト装置は、色純度の優れた三原色の光で、表示パネルを照明することができる。この場合、表示パネルは、優れた色再現性を有することになる。
【００８３】
量子ドット３２は、主に、約２ｎｍ以上１０ｎｍ以下の半導体化合物からなるコアと、このコアと異なる半導体化合物からなるシェルとを有するコアシェル型構造を有していてもよい。シェルはコアを保護する保護層としての機能を有する。
【００８４】
コアとなる材料としては、例えば、ＭｇＳ、ＭｇＳｅ、ＭｇＴｅ、ＣａＳ、ＣａＳｅ、ＣａＴｅ、ＳｒＳ、ＳｒＳｅ、ＳｒＴｅ、ＢａＳ、ＢａＳｅ、ＢａＴｅ、ＺｎＳ、ＺｎＳｅ、ＺｎＴｅ、ＣｄＳ、ＣｄＳｅ、ＣｄＴｅ、ＨｇＳ、ＨｇＳｅ及びＨｇＴｅのようなＩＩ−ＶＩ族半導体化合物、ＡｌＮ、ＡｌＰ、ＡｌＡｓ、ＡｌＳｂ、ＧａＡｓ、ＧａＰ、ＧａＮ、ＧａＳｂ、ＩｎＮ、ＩｎＡｓ、ＩｎＰ、ＩｎＳｂ、ＴｉＮ、ＴｉＰ、ＴｉＡｓ及びＴｉＳｂのようなＩＩＩ−Ｖ族半導体化合物、Ｓｉ、Ｇｅ及びＰｂのようなＩＶ族半導体、等の半導体化合物又は半導体を含有する半導体結晶が挙げられる。また、ＩｎＧａＰのような３元素以上を含んだ半導体化合物を含む半導体結晶を用いることもできる。これらの中もで、作製の容易性、可視域での発光を得られる粒径の制御性等の観点から、ＣｄＳ、ＣｄＳｅ、ＣｄＴｅ、ＩｎＰ、ＩｎＧａＰ等の半導体結晶が好適である。
【００８５】
シェルは、励起子がコアに閉じ込められるように、コアを形成する半導体化合物よりもバンドギャップの高い半導体化合物を用いることで、量子ドットの発光効率を高めることができる。このようなバンドギャップの大小関係を有するコアシェル構造（コア／シェル）としては、例えば、ＣｄＳｅ／ＺｎＳ、ＣｄＳｅ／ＺｎＳｅ、ＣｄＳｅ／ＣｄＳ、ＣｄＴｅ／ＣｄＳ、ＩｎＰ／ＺｎＳ、Ｇａｐ／ＺｎＳ、Ｓｉ／ＺｎＳ、ＩｎＮ／ＧａＮ、ＩｎＰ／ＣｄＳＳｅ、ＩｎＰ／ＺｎＳｅＴｅ、ＩｎＧａＰ／ＺｎＳｅ、ＩｎＧａＰ／ＺｎＳ、Ｓｉ／ＡｌＰ、ＩｎＰ／ＺｎＳＴｅ、ＩｎＧａＰ／ＺｎＳＴｅ、ＩｎＧａＰ／ＺｎＳＳｅ等が挙げられる。
【００８６】
量子ドット３２は、シェルの外側にリガンドと呼ばれる有機ポリマーを有していてもよい。有機ポリマーは、量子ドットとホストマトリクスとの相溶性を高める機能を有しており、ホストマトリクスの種類によって適宜選択される。
【００８７】
量子ドット３２の形状は特に限定されず、例えば、球状、棒状、円盤状、その他の形状であってもよい。量子ドット１６の粒径は、量子ドット３２が球状でない場合、同体積を有する真球状の値とすることができる。
【００８８】
量子ドット３２の粒径、形状、分散状態等の情報については、透過型電子顕微鏡（ＴＥＭ）により得ることができる。また、量子ドットの結晶構造、粒径については、Ｘ線結晶回折（ＸＲＤ）により知ることができる。さらには、紫外−可視（ＵＶ−Ｖｉｓ）吸収スペクトルによって、量子ドットの粒径等に関する情報を得ることもできる。
【００８９】
＜光散乱性粒子＞
光散乱性粒子３３は、光波長変換層３０に進入した光を散乱させることによって光の進行方向を変化させる作用を有する粒子である。積層体１０において、光散乱性粒子３３の平均粒子径が、光波長変換層３０の膜厚を１００％としたときに８％以下であるであることが好ましい。光散乱性粒子の平均粒子径が８％を超えると、積層体による入射光の光変換効率の向上を充分に図ることができないおそれがあるからである。また、光散乱性粒子３３の平均粒子径は、光波長変換層３０の膜厚を１００％としたときに３％以下であることが好ましい。
【００９０】
光散乱性粒子の平均粒子径が光波長変換層の膜厚に対して小さくなり過ぎると、光散乱性粒子による入射光の散乱効果が得られにくくなる。このため、光散乱性粒子の平均粒子径は、光波長変換層への入射光が散乱できる範囲を下限とすることが好ましい。光散乱性粒子の平均粒子径は、積層体の断面顕微鏡観察において観察される光散乱性粒子２０個の粒径を測定しその平均値を算出することで求めることができる。
【００９１】
積層体において、上記光散乱性粒子の粒子径を高度に制御することが、入射光の光変換効率の向上させる上で重要となるが、上記光散乱性粒子の屈折率と上記ホストマトリクスとの屈折率差の制御も上記入射光の光変換効率の向上に重要である。具体的には、上記光散乱性粒子の屈折率は、上記ホストマトリクスの屈折率に対して０．１０以上の屈折率差を有する。０．１０未満の屈折率差であると、優れた光変換効率を得ることができないおそれがある。なお、上記光散乱性粒子の屈折率が高いほど光の散乱効率が高まる傾向にあるため、上記光波長変換層の膜厚に対して平均粒子径のより小さな光散乱性粒子を用いることができる。
【００９２】
光波長変換層に含有させる前の光散乱性粒子の屈折率の測定方法としては、例えば、ベッケ法、最小偏角法、偏角解析、モード・ライン法、エリプソメトリ法等によって測定することができる。光波長変換層中のホストマトリクス（硬化物）、光散乱性粒子の屈折率の測定方法としては、例えば、硬化作製した光波長変換層中から光散乱性粒子のかけら、あるいはホストマトリクスのかけらをなんらかの形で取り出したものについてベッケ法を用いることができる。このほか、位相シフトレーザー干渉顕微鏡（エフケー光学研究所製の位相シフトレーザー干渉顕微鏡や溝尻光学工業所製の二光束干渉顕微鏡等）を用いてホストマトリクスと光散乱性粒子との屈折率差を測定することができる。なお、ホストマトリクスが、上述する（メタ）アクリレートとそれ以外の樹脂とを含有する場合、ホストマトリクスの屈折率とは、量子ドットおよび光散乱性粒子を除いた含有する全ての樹脂成分による硬化物の平均屈折率を意味する。
【００９３】
光散乱性粒子３３は、光波長変換層３０に入射する光に対して主にミー散乱を生じさせる平均粒子径を有することが好ましい。図４は、上記光散乱性粒子が入射光に対しミー散乱をする様子を模式的に示した図であるが、図４に示したように、入射光は、光散乱性粒子３３によるミー散乱により、入射光の進行方向に強く散乱される。このような主にミー散乱を生じさせる平均粒子径を光散乱性粒子３３が有することで、積層体１０による光波長変換効率の向上が極めて優れたものとなる。この理由は、光波長変換層に入射する光が層中の光散乱性粒子により散乱（主にミー散乱）されることで光波長変換層中における光路長が伸び、量子ドットによる波長変換過程が起こる機会が増えるためであると推測される。
【００９４】
積層体１０において、光波長変換層３０に入射した光の散乱効率を縦軸とし、光散乱性粒子の粒子径を横軸としたときに示されるグラフにおいて現れる最大ピークの半値幅の範囲内に、光散乱性粒子３３の粒子径分布のうち２０％以上が含まれることが好ましい。図５は、光波長変換層に入射した光の散乱効率を縦軸とし、光散乱性粒子の粒子径を横軸としたときに示されるグラフの一例である。上記「最大ピーク」とは、図５に示したように、上記グラフは、粒子径の増大により複数のピークが現れるため、そのなかの最大のピーク（通常、図５に示したように粒子径が小さい側で最初に現れるピーク）である。そして、上記最大ピークの半値幅の範囲内に、光散乱性粒子３３の粒子径分布のうち２０％以上が含まれることで、積層体１０は、入射光に対する光波長変換効率の向上を極めて好適に図ることが可能となる。この理由は、粒子径が上記最大ピークの半値幅の範囲内にある光散乱性粒子は、光の散乱効率が高いものであるため、このような光散乱性粒子を多く含有することで光波長変換層に入射する光が層中の光散乱性粒子による散乱がより強くなり、上記光波長変換層中における光路長がさらに伸び、量子ドットによる波長変換過程が起こる機会がより増えるためであると推測される。上記「光散乱性粒子の粒子径分布」とは、その存在比率を縦軸に、粒子径を横軸にした粒子径分布であり、上記粒子径は、上記光波長変換層の断面ＴＥＭ、ＳＴＥＭ又はＳＥＭ観察にて測定される。なお、粒子径分布帯の異なる光散乱性粒子を上記光波長変換層が有する場合、各光散乱性粒子の粒子径分布が上記最大ピークの半値幅の範囲内にあることが好ましいが、少なくとも最も含有量の多い光散乱性粒子の粒子径分布が上記最大ピークの半値幅の範囲内にあればよい。
【００９５】
光散乱性粒子３３は、無機粒子および／または有機粒子であってよく、具体的には、アンチモンドープ酸化スズ（ＡＴＯ）粒子、酸化インジウムスズ（ＩＴＯ）粒子、ＭｇＯ粒子、Ａｌ２Ｏ３粒子、ＴｉＯ２粒子、ＢａＴｉＯ３粒子、Ｓｂ２Ｏ５粒子、ＳｉＯ２粒子、ＺｒＯ２粒子、ＺｎＯ粒子、アクリル樹脂粒子、スチレン樹脂粒子、メラミン樹脂粒子、およびウレタン樹脂粒子からなる群より選択される少なくとも１種であることが好ましい。
【００９６】
光散乱性粒子３３が無機粒子である場合には、光波長変換層３０への入射光を好適に散乱させることが可能となり、該入射光に対する光波長変換効率の向上を好適に図ることが可能となる。特に、光散乱性粒子３３はＡｌ２Ｏ３粒子、ＴｉＯ２粒子、ＢａＴｉＯ３粒子、Ｓｂ２Ｏ５粒子及びＺｒＯ２粒子からなる群より選択される少なくとも１種であること好ましい。積層体１０による入射光に対する光波長変換効率の向上をより好適に図ることができることから、光散乱性粒子３３は、２種以上の材料からなるものであってもよい。この場合、上記２種以上の光散乱性粒子のそれぞれの平均粒子径が、光波長変換層の膜厚に対する上述した要件を満たしていることが好ましい。
【００９７】
光波長変換層に光散乱性粒子を含有させる場合、光波長変換層は、光散乱性粒子１００質量部に対して量子ドットを０．０１〜１０質量部含有することが好ましい。０．０１質量部未満であると、入射光に対する光波長変換効率の向上が難しく、１０質量部を超えると、輝度の低下を招くことがある。量子ドットの含有量のより好ましい下限は０．１質量部、より好ましい上限は３質量部である。
【００９８】
光波長変換層に光散乱性粒子を含有させる場合、光散乱性粒子は、光波長変換層中、ホストマトリクス１００質量部に対して好ましい下限は５質量部、好ましい上限は５０質量部である。５質量部未満であると、充分な光波長変換効率の向上が得られないことがあり、５０質量部を超えると、上記光散乱性粒子の分散状態の悪化などにより良好な光散乱状態が得られないことがある。
【００９９】
＜＜光透過性シート＞＞
光透過性シート４０は、上記したように、光透過性基材４１と、光透過性基材４１の第１の面４１Ａに設けられたバリア層４２と、光透過性基材４１の第２の面４１Ｂに設けられた光拡散層４３とを備えている。
【０１００】
＜第２の光透過性基材＞
光透過性基材４１は、光透過性基材２１と同様のものであるので、ここでは説明を省略するものとする。
【０１０１】
＜バリア層＞
バリア層４２は、バリア層２３と同様のものであるので、ここでは説明を省略するものとする。
【０１０２】
＜光拡散層＞
光拡散層４３は、積層体１０に入射する光を拡散させる機能を有している。光拡散層４３を設けることにより、積層体１０における光の変換効率を高めることができる。また、積層体はバックライト装置内では後述する光学板と接触するが、積層体と光学板とが貼り付いてしまうと、積層体と光学板との間の界面にウエットアウトと呼ばれる水で濡らしたようなパターンが形成されてしまうので、図１および図２に示されるように、光拡散層４３は、積層体１０と光学板８２との貼り付きを防止するための層に、光拡散層４３の光透過性基材４１側の面とは反対側の面は、凹凸面４３Ａとなっていることが好ましい。凹凸面４３Ａとすることにより、図１５に示される光拡散層４３と光学板８２との接触面積を低下させることができるとともに、光学板８２との間に空気層９０を形成することができるので、積層体１０と光学板８２との貼り付きを防止することができる。光拡散層４３は、表面凹凸形成粒子４４とバインダ樹脂４５とを含んでいる。
【０１０３】
光拡散層４３の表面凹凸形成粒子４４とバインダ樹脂４５との屈折率差が、０．０２以上０．１５以下であることが好ましい。０．０２未満であると、光学的に表面凹凸形成粒子の持つ屈折率による光拡散性が得られず、積層体の光波長変換効率の向上が不充分となることがあり、０．１５を超えると、光拡散層の透過率が低下してしまうことがある。光拡散層４３の表面凹凸形成粒子４４とバインダ樹脂４５との屈折率差のより好ましい下限は０．０３以上、より好ましい上限は０．１２以上である。なお、表面凹凸形成粒子４４の屈折率とバインダ樹脂４５の屈折率とは、いずれの方が大きくてもよい。ここで、表面凹凸形成粒子４４およびバインダ樹脂４５の屈折率は、光散乱性粒子３３およびホストマトリクス３１の屈折率と同様の手法によって測定することができる。
【０１０４】
（表面凹凸形成粒子）
表面凹凸形成粒子４４の平均粒径としては、例えば、１μｍ以上３０μｍ以下であることが好ましく、１μｍ以上２０μｍ以下であることがより好ましい。表面凹凸形成粒子の平均粒径が１μｍ未満であると、積層体の光波長変換効率が不充分となることがあり、充分な光拡散性を出すためには表面凹凸形成粒子の添加量を多くする必要がある。一方、表面凹凸形成粒子の平均粒径が３０μｍを超えると、光拡散性能は優れたものとなるが、光拡散層の光の透過率が大幅にダウンしやすくなる。なお、表面凹凸形成粒子の平均粒径は、上述した量子ドットと同様の方法で測定することができる。
【０１０５】
表面凹凸形成粒子４４は、上述した量子ドットの平均粒径の１０倍以上２万倍以下であることが好ましく、１０〜５０００倍であることがより好ましい。１０倍未満であると、光拡散層に充分な光拡散性が得られないことがあり、２万倍を超えると、光拡散層の光拡散性能は優れたものとなるが、光拡散層の光の透過率が大幅にダウンしやすくなる。
【０１０６】
表面凹凸形成粒子４４は、有機材料からなる粒子または無機材料からなる粒子であってもよい。表面凹凸形成粒子４４を構成する有機材料としては特に限定されず、例えば、ポリエステル、ポリスチレン、メラミン樹脂、（メタ）アクリル樹脂、アクリル−スチレン共重合体樹脂、シリコーン樹脂、ベンゾグアナミン樹脂、ベンゾグアナミン・ホルムアルデヒド縮合樹脂、ポリカーボネート、ポリエチレン、ポリオレフィン等が挙げられる。なかでも、架橋アクリル樹脂が好適に用いられる。また、上記表面凹凸形成粒子を構成する無機材料としては特に限定されず、例えば、シリカ、アルミナ、チタニア、酸化スズ、アンチモンドープ酸化スズ（ＡＴＯ）、酸化亜鉛微粒子等の無機酸化物等が挙げられる。なかでも、シリカ及び／又はアルミナが好適に用いられる。
【０１０７】
（バインダ樹脂）
バインダ樹脂４５としては、特に限定されないが、光波長変換層３０の欄で説明したバインダ樹脂と同様のバインダ樹脂を用いることができるので、ここでは説明を省略するものとする。
【０１０８】
＜＜＜他の積層体＞＞＞
図１および図２においては、レンズシート３０、光波長変換層３０、および光透過性シート４０がこの順で積層された積層体１０が図示されているが、積層体は、波長変換層３０とバリア層２３、４２との間の密着性をより向上させるために図６に示される構造としてもよく、またこの密着性をより一層向上させるために図７に示される構造としてもよい。
【０１０９】
図６に示される積層体５０は、レンズシート２０、プライマー層５１、光波長変換層３０、プライマー層５２、および光透過性シート４０がこの順で積層されたものである。図６において、図２と同じ符号が付されている部材は、図２で示した部材と同じものであるので、説明を省略するものとする。
【０１１０】
＜＜プライマー層＞＞
プライマー層５１、５２はバリア層２３、４２と光波長変換層３０との間の密着性を高める層であり、バリア層２３、４２と光波長変換層３０との間に配置され、かつバリア層４１、４２と光波長変換層３０に密着している。プライマー層５１、５２の構成材料としては、公知のものを適宜選択して用いて良く、例えば、ホストマトリクスの欄で説明した光重合性化合物と同様の光重合性化合物の重合物や熱硬化性又は熱可塑性のポリエステル樹脂及びポリウレタン樹脂が挙げられる。なお、プライマー層５１、５２にはそれぞれ異なる構成材料を用いてもよい。また、プライマー層５１、５２の厚さは、特に限定されないが、例えば、１０ｎｍ以上５μｍ以下とすることが可能である。
【０１１１】
図７に示される積層体６０は、レンズシート２０、接着層６１、光透過性基材６２、光波長変換層３０、光透過性基材６３、接着層６４、光透過性シート４０がこの順で積層されたものである。光透過性基材６２、６３および接着層６１、６４は、バリア層２３、４２と光波長変換層３０との間の密着性をさらに向上させるためのものである。図７において、図２と同じ符号が付されている部材は、図２で示した部材と同じものであるので、説明を省略するものとする。
【０１１２】
＜＜接着層＞＞
接着層６１、６４は、バリア層２３、４２と光透過性基材６２、６３との間に配置され、かつバリア層２３、４２と光透過性基材６２、６３に密着している。接着層６１、６４の構成材料としては、特に限定されないが、例えば、ポリウレタン樹脂、ポリエステル樹脂、ポリ塩化ビニル系樹脂、ポリ酢酸ビニル系樹脂、塩化ビニル−酢酸ビニル共重合体、アクリル樹脂、ポリビニルアルコール系樹脂、ポリビニルアセタール樹脂、エチレンと酢酸ビニルまたはアクリル酸などとの共重合体、エチレンとスチレンおよび／またはブタジエンなどとの共重合体、オレフィン樹脂などの熱可塑性樹脂および／またはその変性樹脂、光重合性化合物の重合体、およびエポキシ樹脂などの熱硬化性樹脂等の少なくともいずれかを用いることが可能である。接着層６１、６４の構成材料としてアクリル樹脂、エポキシ樹脂またはポリエステル樹脂を用いることが、耐熱性や接着性の観点から好ましい。なお、接着層６１、６４にはそれぞれ異なる構成材料を用いてもよい。また、接着層６１、６４の厚さは、特に限定されないが、例えば、１００ｎｍ以上３０μｍ以下とすることが可能である。
【０１１３】
＜＜光透過性基材＞＞
光透過性基材６２、６３は、接着層６１、６４と光波長変換層３０との間に配置され、かつ接着層６１、６４と光波長変換層３０に密着している。光透過性基材６２、６３は、光透過性基材２１と同様のものであるので、ここでは説明を省略するものとする。
【０１１４】
＜＜＜他の積層体＞＞＞
積層体は、図８に示されるように、レンズシート８０と、光波長変換層９０と、光透過性シート１００とをこの順で備えている積層体７０やレンズシート８０と、光波長変換層９０と、光拡散層４３とをこの順で備えている積層体１１０であってもよい。レンズシート８０は、光透過性基材２１と、光透過性基材２１の第１の面２１Ａ側に設けられたレンズ層２２とを備えている。また、光透過性シート１００は、光透過性基材４１と、光透過性基材４１の第２の面４１Ｂに設けられた光拡散層４３とを備えている。本実施形態のレンズシート８０および光透過性シート１００は、バリア層を備えていないものである。積層体７０においては、レンズシート８０、光波長変換層９０、および光透過性シート１００は一体化されており、積層体１１０においては、レンズシート８０、光波長変換層９０、および光拡散層４３は一体化されている。なお、積層体７０においては、レンズシート８０および光透過性シート１００は、バリア層を備えていないので、光波長変換層９０は光透過性基材２１、４１と接合されている。また、積層体１１０においては、レンズシート８０は、バリア層を備えていないので、光波長変換層９０は光透過性基材２１および光拡散層４３と接合されている。図８、９において、図２と同じ符号が付されている部材は、図２で示した部材と同じものであるので、後述する内容以外は説明を省略するものとする。
【０１１５】
＜＜光波長変換層＞＞
光波長変換層９０は、ホストマトリクス９１と、量子ドット３２とを含んでいる。図９に示される量子ドット３２は、ホストマトリクス９１中に分散されている。レンズシート８０および光透過性シート１００はバリア層を備えていないので、量子ドットの劣化を抑制する観点から、ホストマトリクス９１は、ホストマトリクス３１の成分の他、硫黄、リン、および窒素からなる群から選択される１以上の元素（以下、この元素を「特定の元素」と称する。）およびカルボン酸の少なくともいずれかを含むことが好ましい。量子ドットが劣化しやすいのは、以下のことが原因であると考えられる。まず、上記したように、量子ドットの表面には硫黄系化合物やリン系化合物等からなるリガンドが配位しているが、このリガンドは光や熱で脱離しやすい。リガンドが量子ドットから脱離すると、量子ドットに水分や酸素が付着しやすくなるので、量子ドットは、酸化され、劣化してしまう。これにより、量子ドットが劣化してしまうものと考えられる。これに対し、ホストマトリクス９１が上記特定の元素およびカルボン酸の少なくともいずれかを含んでいる場合には、量子ドットの近傍に硫黄成分、リン成分、窒素成分およびカルボン酸の少なくともいずれかを存在させることができ、これによりバリア層を設けなくとも量子ドットの劣化を抑制できる。これは、リガンドが量子ドットから脱離した場合であっても、ホストマトリクス９１中に存在する硫黄成分、リン成分、窒素成分およびカルボン酸の少なくともいずれかがリガンドの役割を補助するような機能（例えば、リガンドの代わりに量子ドットに結合して、リガンドを代替する機能および酸素を捕捉する機能の少なくともいずれかの機能）を発揮するので、量子ドットの劣化が抑制されるためであると考えられる。特定の元素やカルボン酸は、ホストマトリクス９１中に固定されていなくともよいが、特定の元素やカルボン酸の溶出を抑制するためにホストマトリクス９１中に固定されていることが好ましい。
【０１１６】
ホストマトリクス９１を形成するための硬化性ホストマトリクス前駆体は、重合性化合物の他、硫黄含有化合物、リン含有化合物、窒素含有化合物、およびカルボン酸からなる群から選択される１種以上の化合物（以下、この化合物を「特定の化合物」と称する。）を含んでいる。硬化性ホストマトリクス前駆体に、特定の化合物を含ませることにより、ホストマトリクス９１中に特定の元素およびカルボン酸の少なくともいずれかを含ませることができる。重合性化合物は、上記ホストマトリクスの欄で説明した重合性化合物と同様のものであるので、ここでは説明を省略するものとする。
【０１１７】
＜硫黄含有化合物＞
硫黄含有化合物は、硫黄を含む化合物である。硫黄含有化合物としては、特に限定されないが、チオール化合物、チオエーテル化合物、ジスルフィド化合物、チオフェン化合物等が挙げられる。硫黄化合物として、チオール化合物を用いた場合には、光波長変換層中においては、チオール化合物と重合性化合物は、チオール−エン反応により共重合体を形成していることが好ましい。チオール化合物と重合性化合物が共重合することにより、チオール化合物を光波長変換層中に固定することができる。チオール化合物を用いる場合には、電離放射線や熱による硬化性に優れる観点からは、第１級チオール化合物を用いることが好ましいが、塗工時のポットライフや臭気抑制の観点からは、２級チオール化合物または３級チオール化合物を用いるのが好ましい。
【０１１８】
１級チオール化合物とは、チオール基が結合している炭素に１つの炭化水素基が結合している化合物をいう。２級チオール化合物とは、チオール基が結合している炭素に２つの炭化水素基が結合している化合物をいう。３級チオール化合物とは、チオール基が結合している炭素に３つの炭化水素基が結合している化合物をいう。チオール化合物においては、１分子中にチオール基が１以上であればよいが、量子ドットの劣化を抑制する観点から、２以上であることが好ましい。
【０１１９】
チオール化合物としては、特に限定されないが、光波長変換層の形成の際の硬化性や量子ドットの劣化抑制の観点から、下記一般式（１）で示される化合物が好ましい。
【化１】
2017107174.tif 000003
式中、Ｒ１は水素原子、置換されていてもよい炭素原子数１〜１０のアルキル基であり、Ｒ２は置換されていてもよい炭素原子数１〜１０のアルキレン基であり、Ｒ３は炭素原子以外の原子を含んでいてもよい炭素原子数１〜１５のｎ価の脂肪族基であり、ｍは１〜２０の整数であり、ｎは１〜３０の整数である。
【０１２０】
Ｒ１のアルキル基は直鎖状でも分岐状でもよい。Ｒ１のアルキル基としては、例えば、メチル基、エチル基、ｎ−プロピル基、イソプロピル基、ｎ−ブチル基、ｓｅｃ−ブチル基、イソブチル基、ｔｅｒｔ−ブチル基、ｎ−ペンチル基、ネオペンチル基、ｔｅｒｔ−ペンチル基、イソペンチル基、２−メチルブチル基、１−エチルプロピル基、ヘキシル基、イソヘキシル基、４−メチルペンチル基、３−メチルペンチル基、２−メチルペンチル基、１−メチルペンチル基、３，３−ジメチルブチル基、２，２−ジメチルブチル基、１，１−ジメチルブチル基、１，２−ジメチルブチル基、１，３−ジメチルブチル基、２，３−ジメチルブチル基、１−エチルブチル基、２−エチルブチル基、ヘプチル基、オクチル基、ノニル基、デシル基等が挙げられる。
【０１２１】
Ｒ２のアルキレン基は、直鎖状または分岐鎖状のいずれであってもよい。Ｒ２のアルキレン基としては、メチレン基、エチレン基、トリメチレン基、プロピレン基、イソプロピリデン基等が挙げられる。
【０１２２】
Ｒ１のアルキル基やＲ２のアルキレン基が置換されている場合、置換基としては、ハロゲン原子、水酸基、アルコキシ基、アリールオキシ基、アシル基、アルコキシカルボニル基、カルボキシル基、およびフェニル基等から選択される基が挙げられる。ハロゲン原子としては、フッ素原子、塩素原子、および臭素原子が挙げられる。
【０１２３】
Ｒ１のアルキル基中またはＲ２のアルキレン基中の１つのメチレン基または隣接しない２以上のメチレン基は、−Ｏ−、−Ｓ−、−ＳＯ２−、−ＣＯ−、−ＣＯＯ−、−ＯＣＯ−、−ＮＲ４−、−ＣＯＮＲ４−、−ＮＲ４ＣＯ−、−Ｎ＝ＣＨ−および−ＣＨ＝ＣＨ−からなる群から選択された少なくとも１つの基で置換されていてもよい（式中、Ｒ４はそれぞれ独立して水素又は炭素原子数１〜５のアルキル基を表す。）
【０１２４】
Ｒ３の脂肪族基に含まれても良い炭素原子以外の原子としては、例えば、窒素原子、酸素原子、硫黄原子等が挙げられる。
【０１２５】
これらのうち、光波長変換層の形成の際の硬化性や量子ドットの劣化抑制の観点から、Ｒ１が置換されていてもよい炭素原子数１〜５のアルキル基であり、Ｒ２が置換されていてもよい炭素原子数１〜５のアルキレン基であり、Ｒ３が炭素原子数１〜１０の脂肪族基であり、ｍが１〜１０であり、ｎが１〜１５である１級チオール化合物または２級チオール化合物が好ましい。ここでのＲ２のアルキレン基中の１つのメチレン基または隣接しない２以上のメチレン基も、上記と同様の基によって置換されていてもよい。
【０１２６】
１級チオール化合物の具体例としては、ヘキサンジチオール、デカンジチオール、エチレングリコールビスチオグリコレート、１，４−ブタンジオールビスチオグリコレート、トリメチロールプロパントリスチオグリコレート、ペンタエリスリトールテトラキスチオグリコレート、エチレングリコールビス（３−メルカプトプロピオネート）、１，２−プロピレングリコールビス（３−メルカプトプロピオネート）、１，３−プロピレングリコールビス（３−メルカプトプロピオネート）、１，４−ブタンジオールビス（３−メルカプトプロピオネート）、グリセリントリス（３−メルカプトプロピオネート）、トリメチロールプロパントリス（３−メルカプトプロピオネート）、トリメチロールエタントリス（３−メルカプトプロピオネート）、ペンタエリスリトールテトラキス（３−メルカプトプロピオネート）、ジペンタエリスリトールヘキサキス（３−メルカプトプロピオネート）等が挙げられる。
【０１２７】
２級チオール化合物の具体例としては、１，４−ビス（３−メルカプトブチリルオキシ）ブタン、１，３，５−トリス（３−メルカプトブチルオキシエチル）−１，３，５−トリアジン−２，４，６（１Ｈ，３Ｈ，５Ｈ）−トリオン、ペンタエリスリトールテトラキス（３−メルカプトブチレート）、トリメチロールプロパントリス（３−メルカプトブチレート）、トリメチロールエタントリス（３−メルカプトブチレート）等が挙げられる。３級チオール化合物の具体例としては、ｔｅｒｔ−ブチルメルカプタン等が挙げられる。
【０１２８】
＜リン含有化合物＞
リン含有化合物は、リンを含む化合物である。リン含有化合物としては、特に限定されないが、ホスホン酸系化合物、ホスフィン酸系化合物、ホスフィンオキサイド系化合物、亜ホスホン酸系化合物、亜ホスフィン酸系化合物、およびホスフィン系化合物が挙げられる。これらの中でも、光波長変換層の形成の際の硬化性や量子ドットの劣化抑制の観点から、下記一般式（２）で示される化合物が好ましい。
【化２】
2017107174.tif 000004
式中、ｑは０または１の整数であり、Ｒ５〜Ｒ７は、それぞれ独立して、水素、水酸基、置換されていてもよい炭素原子数１〜３０の直鎖または分岐のアルキル基、置換されていてもよい炭素数１〜３０の直鎖または分岐のアルコキシ基、置換されていてもよい炭素数１〜３０の直鎖または分岐のアルケニル基、置換されていてもよい炭素数１〜３０の直鎖または分岐のアルキニル基、置換されていてもよい炭素数３〜６のシクロアルキル基、置換されていてもよいフェニル基、置換されていてもよいビフェニル基、置換されていてもよいナフチル基、置換されていてもよいフェノキシ基、または置換されていてもよい複素環基、または水酸基を表す。
【０１２９】
Ｒ５〜Ｒ７のいずれかが置換基を有している場合、置換基としては、ハロゲン原子（Ｆ、Ｃｌ、Ｂｒ）、炭素数１〜６のアルキル基、炭素数１〜６のアルコキシ基、炭素数１〜６のアルケニル基、炭素数１〜６のアルキニル基、炭素数３〜６のシクロアルキル基、（メタ）アクリロイル基、（メタ）アクリロイルオキシ基、アミノ基、水酸基、カルボキシル基、炭素数１〜６のアルキルアミノ基、ニトロ基、フェニル基、ビフェニル基、ナフチル基、フェノキシ基、または複素環基等が挙げられる。
【０１３０】
複素環基としては、ピリジル基、ピリミジニル基、ピリダジル基、ピラジル基、フリル基、チエニル基、オキサゾリル基、イソキサゾリル基、オキサジアゾリル基、チアゾリル基、イソチアゾリル基、イミダゾリル基、トリアゾリル基、ピロール基、ピラゾリル基、またはテトラゾリル基が挙げられる。
【０１３１】
リン化合物としては、具体的には、トリス（2-エチルヘキシル）ホスファイト、トリラウリルホスファイト、トリス（トリデシル）ホスファイト、ビス（デシル）ペンタエリスリトールジホスファイト、ビス（トリデシル）ペンタエリスリトールジホスファイト、トリフェニルホスファイト、トリスノニルフェニルホスファイト、ブチルアシッドホスフェート、オレイルアシッドホスフェート、テトラコシルアシッドホスフェート、2-ヒドロキシエチルメタクリレートアシッドホスフェート、ジブチルホスフェート、ジメチルビニルホスフェート、ジ−２−エチルヘキシルハイドロゼンホスファイト、ジオレイルハイドロゼンホスファイト等が挙げられる。
【０１３２】
＜窒素含有化合物＞
窒素含有化合物は、窒素を含む化合物である。窒素含有化合物としては、特に限定されないが、光波長変換層の形成の際の硬化性や量子ドットの劣化抑制の観点から、アミン化合物が好ましい。アミン化合物としては、１級アミン化合物、２級アミン化合物および３級アミン化合物、ジアミン化合物のいずれであってもよい。
【０１３３】
アミン化合物としては、具体的には、ラウリルアミン、ミリスチルアミン、セチルアミン、ステアリルアミン、オレイルアミン、ベヘニルアミン、ジステアリルアミン、ジメチルラウリルアミン、ジメチルミリスチルアミン、ジメチルステアリルアミン、ジラウリルモノメチルアミン、トリオクチルアミン、オレイルプロピレンジアミン等が挙げられる。
【０１３４】
＜カルボン酸＞
カルボン酸は、カルボキシル基を少なくとも１以上含む化合物である。カルボン酸は、カルボキシル基を２以上含んでいてもよく、また重合性官能基を含んでいてもよい。
【０１３５】
上記カルボン酸の重量平均分子量は、揮発性し難く、分散性に優れ、また作業性が容易である観点から、１５０以上５００００以下であることが好ましい。本明細書において、「重量平均分子量」は、テトラヒドロフラン（ＴＨＦ）等の溶媒に溶解して、従来公知のゲルパーミエーションクロマトグラフィー（ＧＰＣ）法によるポリスチレン換算により得られる値である。上記カルボン酸の重量平均分子量の下限は３００以上であることがより好ましく、上限は１００００以下であることがより好ましい。
【０１３６】
上記カルボン酸のカルボキシル基当量（重量平均分子量／カルボキシル基数）は、量子ドットの周囲にカルボン酸を存在させやすくする観点から、１５０以上５００００以下であることが好ましい。上記カルボン酸のカルボキシル基当量の下限は３００以上であることがより好ましく、上限は１００００以下であることがより好ましい。
【０１３７】
上記カルボン酸の具体例としては、ω−カルボキシ−ポリカプロラクトンモノ（メタ）アクリレート、フタル酸モノヒドロキシエチル（メタ）アクリレート、２−アクリロイルオキシエチルコハク酸、ペンタエリスリトールとアクリル酸の反応物と無水コハク酸の反応物、３−ブテン酸、１０−ウンデセン酸、ｎ−オクタン酸、ステアリン酸、アジピン酸、ドデカニン酸、４，４‘−ジカルボキシジフェニルエーテル、オクタデカンニ酸等が挙げられる。これらの中でも、光波長変換層を構成する樹脂中へのカルボン酸の固定および量子ドットの周囲にカルボン酸を存在させやすくする観点から、ω−カルボキシ−ポリカプロラクトンモノ（メタ）アクリレートや２−アクリロイルオキシエチルコハク酸が好ましい。
【０１３８】
＜＜＜他の積層体＞＞＞
積層体は、図１０に示されるように、レンズシート８０と、光波長変換層９０と、オーバーコート層１２１と、光拡散層４３とをこの順で備えている積層体１２０であってもよい。積層体１２０においては、レンズシート８０、光波長変換層９０、オーバーコート層１２１、および光拡散層４３は一体化されており、光波長変換層９０は光透過性基材２１およびオーバーコート層１２１と接している。本実施形態においては、光波長変換層９０の片面にオーバーコート層１２１が形成されているが、オーバーコート層は光波長変換層の両面に形成されていてもよい。
【０１３９】
＜＜オーバーコート層＞＞
オーバーコート層１２１は、光波長変換層９０の表面を覆い、かつ塗工によって形成された樹脂からなる層である。オーバーコート層１２１上に光拡散層等の他の層が形成されていてもよい。
【０１４０】
オーバーコート層１２１は、光波長変換層９０が直接大気に暴露されるのを防ぐために設けられているものである。このようなオーバーコート層１２１を光波長変換層９０の少なくとも一方の面に設けることにより、量子ドット３２を水分や酸素からより保護することができ、また光透過性基材を光波長変換層９０の少なくとも一方の面に設けるよりも、積層体の厚みを薄くできる。
【０１４１】
オーバーコート層１２１は、光波長変換層９０が直接大気に暴露されるのを防ぐ機能以外に、何らかの機能を有していてもよい。具体的には、オーバーコート層１２１は、例えば、アンチブロッキング性、光拡散性、帯電防止性、および反射防止性等の少なくともいずれかの機能を有する層であってもよい。オーバーコート層１２１が、光波長変換層９０が直接大気に暴露されるのを防ぐ機能およびその他何らかの機能を有する層である場合、オーバーコート層１２１には、何らかの機能を有するための材料が添加されていてもよい。
【０１４２】
オーバーコート層１２１の膜厚は、光波長変換層９０が直接大気に暴露されるのを防ぐとともに、積層体を薄型化する観点から、０．１μｍ以上１００μｍ以下となっていることが好ましい。オーバーコート層１２１の膜厚は、光波長変換層３０の膜厚と同様の手法によって測定することができる。オーバーコート層１２１の膜厚の下限は１μｍ以上であることがより好ましく、上限は５０μｍ以下であることがより好ましい。
【０１４３】
オーバーコート層１２１は、スクラッチ試験において垂直力１０μＮ以上および水平力−５μＮ以下の少なくともいずれかとなる硬度を有することが好ましい。オーバーコート層５１、５２がこのような硬度を有している場合には、オーバーコート層１２１は緻密な膜となるので、光波長変換層９０を大気暴露から防ぐ能力が高い。スクラッチ試験における垂直力および水平力は、ナノインデンテーション装置（製品名「ＴＩ９５０  ＴｒｉｂｏＩｎｄｅｎｔｅｒ」、ＨＹＳＩＴＲＯＮ（ハイジトロン）社製）を用いて、オーバーコート層の断面からオーバーコート層の内部方向に圧子（Cube Corner:Ti037_110410(12)）を５０ｎｍ押し込み、その深さを一定として、３０秒間この圧子を移動速度４μｍ／ｍｉｎで水平方向に移動させた際に測定される垂直力（荷重）および水平力の平均値をそれぞれ求め、さらにこのスクラッチ試験を５回繰り返すことによって求めた垂直力の５つの平均値の平均値（５回平均値）および水平力の５つの平均値の平均値（５回平均値）とする。垂直力は数値が大きいほど、水平力は数値が小さいほどオーバーコート層１２１の硬度が高い。光波長変換層９０を大気暴露から防ぐ能力を高める観点から、オーバーコート層１２１のスクラッチ試験における垂直力は１５μＮ以上であることがより好ましく、また水平力は−８μＮ以下であることがより好ましい。
【０１４４】
オーバーコート層１２１は、上記硬度を有すれば、特に限定されないが、例えば、（メタ）アクリレート系化合物、エポキシ化合物、イソシアネートおよびポリオールの組み合わせ、金属アルコキシド、ケイ素含有樹脂、水溶性高分子、またはこれらの混合物を含むオーバーコート層用組成物を用いて形成することが可能である。これらの中でも、オーバーコート層１２１は、光波長変換層９０が直接大気に暴露されるのを防ぐ観点から、アクリル酸亜鉛、アルコキシシランの加水分解生成物、ポリビニルアルコール、ポリシラザン、またはこれらの混合物を含むオーバーコート層用組成物を用いて形成されることが好ましい。
【０１４５】
＜＜＜他の積層体＞＞＞
積層体は、図１１に示されるように、レンズシート８０と、光波長変換層１４０と、光透過性シート１００とをこの順で備えている積層体１３０であってもよい。積層体１３０においては、レンズシート８０、光波長変換層１４０、および光透過性シート１００は一体化されている。なお、レンズシート８０および光透過性シート１００は、光波長変換層１４０と接合されている。また、光透過性シート１００の代わりにオーバーコート層を形成してもよい。
【０１４６】
光波長変換層１４０は、ホストマトリクス３１と、光波長変換粒子１４１とを含んでいる。光波長変換粒子１４１は、ホストマトリクス３１中に分散されている。光波長変換粒子１４１は、樹脂粒子１４２と、樹脂粒子１４２に内包された量子ドット３２とを含む。なお、光波長変換粒子１４１は、樹脂粒子１４２の表面を覆うコート層をさらに備えていてもよい。
【０１４７】
積層体１３０においては、レンズシート８０および光透過性シート１００はバリア層を備えていないので、量子ドット３２の劣化を抑制する観点から、樹脂粒子１４２は、上記特定の元素およびカルボン酸の少なくともいずれかを含むことが好ましい。樹脂粒子１４２に含まれる特定の元素やカルボン酸は、上記と同様であるので、ここでは説明を省略するものとする。
【０１４８】
樹脂粒子１４２が、特定の元素およびカルボン酸の少なくともいずれかを含んでいるか否かは、以下のようにして確認することができる。まず、量子ドットのシェルの表面には、硫黄系化合物、リン系化合物、窒素系化合物、またはカルボキシル基含有化合物等からなるリガンドが結合しているので、光波長変換粒子から特定の元素やカルボン酸が検出された場合であっても、検出された特定の元素やカルボン酸は、樹脂粒子に含まれる特定の元素やカルボン酸であるとは限らない。一方で、量子ドットのリガンドはシェルの表面に結合しており、またリガンドの配位部位の大きさは通常１ｎｍ以内程度であるので、シェルの表面から３ｎｍ以上離れた位置には存在しない。したがって、量子ドットのシェルの表面から３ｎｍ以上離れた樹脂粒子の表面または内部の任意の位置において、Ｘ線光電子分光分析（ＸＰＳ）やエネルギー分散型Ｘ線分析（ＥＤＳ）によって特定の元素が検出されれば、または顕微赤外分光分析（ＩＲ）によってカルボン酸が検出されれば、樹脂粒子が特定の元素やカルボン酸を含んでいると判断できる。
【０１４９】
光波長変換粒子がコート層を備える場合、コート層の機能は、特に限定されないが、例えば、コート層は、樹脂粒子の形状保持機能、樹脂粒子中の成分の粒子外への溶出防止機能、樹脂粒子内への分散液や組成物中の成分の浸透防止機能、酸素や水蒸気に対するバリア性付与機能、樹脂粒子に入射する励起光の反射防止機能、および分散液や組成物としたときの樹脂粒子分散性付与機能の少なくともいずれかの機能を有する。
【０１５０】
コート層の膜厚は、コート層が発揮する機能にもよるが、製造のしやすさおよび樹脂粒子を適度な大きさとする観点から、１０ｎｍ以上５０００ｎｍ以下となっていることが好ましく、２０ｎｍ以上１０００ｎｍ以下がより好ましい。特にコート層がバリア性付与機能を発揮する場合には、バリア性を保ちつつ、コート層のクラック等を防止する観点からコート層の膜厚は５０ｎｍ以上１０００ｎｍ以下となっていることがより好ましい。また、コート層が反射防止機能を発揮し、かつ屈折率が後述する光波長変換層のバインダ樹脂＜コート層＜樹脂粒子の関係または光波長変換層のバインダ樹脂＞コート層＞樹脂粒子の関係を満たす場合には、光波長変換粒子表面での反射を抑制し、励起光を効率よく樹脂粒子内に取り込む観点からコート層の膜厚は５０ｎｍ以上３００ｎｍ以下となっていることがより好ましい。コート層の膜厚は、走査型電子顕微鏡（ＳＥＭ）を用いて、光波長変換粒子の断面を撮影し、その断面の画像において光波長変換粒子１の膜厚を２０箇所測定し、その２０箇所の膜厚の平均値とする。
【０１５１】
コート層の機能にもよるが、コート層が樹脂粒子の形状保持機能を有する場合には、コート層は、例えば、重合性化合物を含むコート層用組成物を用いて形成することが可能である。重合性化合物は、上記ホストマトリクスの欄で説明した重合性化合物と同様のものであるので、ここでは説明を省略するものとする。
【０１５２】
光波長変換粒子１４１においては、蛍光Ｘ線分析（ＸＲＦ）により測定される光波長変換粒子１４１中の特定の元素の含有量は、０．５質量％以上となっていることが好ましい。特定の元素の含有量が０．５質量％以上であると、量子ドットの劣化をより抑制できる。特定の元素の含有量の測定は、蛍光Ｘ線分析装置（製品名「ＥＤＸ−８００ＨＳ」、島津製作所製）を用いることにより行うことができる。蛍光Ｘ線分析（ＸＲＦ）により測定される光波長変換粒子１中の特定の元素の含有量の下限は、１質量％以上であることがより好ましく、特定の元素の含有量の上限は２０質量％以下であることがより好ましく、１０質量％以下であることがさらに好ましい。特定の元素の含有量が２０質量％を越えると、光波長変換粒子の形成時に充分な硬化が行われないおそれがある。
【０１５３】
光波長変換粒子１４１の平均粒子径は、量子ドット３２の平均粒子径の２倍以上であり、かつ５０μｍ以下であることが好ましい。光波長変換粒子１４１の平均粒子径が、量子ドット４の平均粒子径の２倍以上であると、量子ドット３２からの光波長変換粒子１４１の表面までの距離を充分に確保できるので、水分や酸素から量子ドット３２の劣化をより抑制できる。また、光波長変換粒子１４１の平均粒子径が、５０μｍ以下であると、分散性が良好で、光波長変換部材の加工時に欠点となりにくい。光波長変換粒子１４１の平均粒子径は、走査型電子顕微鏡（ＳＥＭ）による光波長変換粒子の観察において光波長変換粒子２０個の粒子径を測定し、その平均値を算出することで求めるものとする。光波長変換粒子１４１の平均粒子径の下限は、量子ドットの劣化をより抑制する観点から、１０ｎｍ以上であることがより好ましく、２０ｎｍ以上であることがさらに好ましく、また光波長変換粒子１の平均粒子径の上限は３０μｍ以下であることがより好ましく、１０μｍ以下であることがさらに好ましい。
【０１５４】
光波長変換粒子１４１の形状は特に限定されず、例えば、球状（真球状、略真球状、楕円球状等）、多面体状、棒状（円柱状、角柱状等）、平板状、りん片状、不定形状等が挙げられる。なお、光波長変換粒子１の粒子径は、光波長変換粒子１４１の形状が球状でない場合、同体積を有する真球状の値とすることができる。
【０１５５】
光波長変換粒子１４１は、１個あたり１個以上の量子ドット４を含んでいることが好ましい。光波長変換粒子１個に含まれる量子ドットの数が１個を下回ると、輝度が低くなるおそれがある。１個の光波長変換粒子に含まれる量子ドットの個数は、透過型電子顕微鏡または走査透過型電子顕微鏡を用いてランダムに２０個の光波長変換粒子の断面を１０万倍〜５０万倍の倍率で撮影し、得られた断面の画像から１個の光波長変換粒子に含まれる量子ドットの個数を算出し、算出した量子ドットの個数の平均値を算出することにより求めるものとする。
【０１５６】
光波長変換粒子１４１は、１個あたり２個以上の量子ドット３２を含んでおり、かつ１個の光波長変換粒子１４１に含まれる量子ドット３２における量子ドット３２間の平均距離が１ｎｍ以上であることが好ましい。量子ドット間の平均距離が１ｎｍ未満であると、量子ドット間のエネルギー移動に起因してクエンチングを起こす濃度消光により、発光効率が低下するおそれがある。量子ドット間の平均距離は、透過型電子顕微鏡または走査透過型電子顕微鏡を用いてランダムに２０個の光波長変換粒子の断面を１０万倍〜５０万倍の倍率で撮影し、得られた断面の画像から量子ドット間の距離を算出し、算出した量子ドット間の距離の平均値を算出することにより求めるものとする。量子ドット３２における量子ドット３２間の平均距離の上限は１００ｎｍ以下であることがより好ましい。
【０１５７】
光波長変換粒子１４１は、例えば、以下の方法によって作製することができる。まず、量子ドット３２、重合性化合物、および上記特定の化合物を含む光波長変換組成物を、水等の貧溶媒中で粒状に分散させる。そして、光波長変換組成物を粒状に分散させた状態で、光波長変換組成物を、例えば懸濁重合または乳化重合などによって重合させる。これにより、光波長変換粒子１４１を得ることができる。「貧溶媒」とは、光波長変換組成物がほぼ溶解しない溶媒を意味し、水等の極性溶媒が挙げられる。光波長変換組成物は、重合開始剤を含んでいることが好ましい。
【０１５８】
また、光波長変換粒子１４１は、以下の方法によっても作製することもできる。まず、量子ドット３２、重合性化合物、および上記特定の化合物を含む光波長変換組成物に電子放射線を照射し、または加熱して光波長変換組成物を硬化させて、光波長変換組成物の硬化物を得る。そして、この硬化物を、例えば、ビーズミルによって、粉砕する。これにより、光波長変換粒子１４１を得ることができる。光波長変換組成物は、重合開始剤を含んでいることが好ましい。
【０１５９】
＜＜＜他の積層体＞＞＞
積層体は、図１２に示されるように、レンズシート８０と、光波長変換層１６０と、光透過性シート１００とをこの順で備えている積層体１５０であってもよい。積層体１５０においては、レンズシート８０、光波長変換層１６０、および光透過性シート１００は一体化されている。なお、レンズシート８０および光透過性シート１００は、光波長変換層１６０と接合されている。また、光透過性シート１００の代わりにオーバーコート層を形成してもよい。
【０１６０】
光波長変換層１６０は、ホストマトリクス３１と、光波長変換粒子１６１とを含んでいる。光波長変換粒子１６１は、ホストマトリクス中３１に分散されている。光波長変換粒子１６１は、量子ドット３２と、量子ドット３２を包み、量子ドット３２を水分や酸素から保護する光透過性のバリア材１６２とから構成されている。
【０１６１】
バリア材１６２は、量子ドット３２を包み、光透過性を有し、かつ水分および酸素の透過を抑制するバリア性を有するものである。量子ドット３２をバリア材１６２で包むことにより、量子ドット３２が水分や酸素に接触することを抑制できるので、量子ドット３２が水分や酸素によって劣化することを抑制できる。これにより、バリア層を設けなくとも量子ドット３２の発光効率の低下を抑制できる。本明細書において、「光透過性」とは、光を透過させる性質を有することを意味し、「光透過性」には透明も含まれる。量子ドットがバリア材で包まれている場合には、積層体から出射される量子ドットからの発光を確認することができれば、バリア材は光透過性を有すると言える。量子ドットの発光は蛍光光度計を用いて確認することができる。「バリア性」は、積層体において、４０℃、相対湿度９０％環境下に３００時間放置する耐久性試験を行い、耐久性試験前後における積層体の発光ピーク強度の低下率が１０％以内であれば、バリア材はバリア性があると判断することができる。ただし、積層体を透過した光源からの光は、積層体の発光により生じた光ではないので、積層体を透過した光源からの光のピーク強度は積層体の発光ピーク強度には含めないものとする。また、積層体から出射される光の発光ピークが複数存在する場合において、「発光ピーク強度の低下率が１０％以内である」とはそれぞれの発光ピークにおける強度の低下率が１０％以内であることを意味する。耐久性試験前後における積層体の発光ピークの低下率をＡとし、耐久試験前の積層体の発光ピーク強度をＢとし、耐久試験後の積層体の発光ピーク強度をＣとすると、耐久性試験前後における積層体の発光ピークの低下率（Ａ）は、以下の式によって求められる。
Ａ＝（Ｂ−Ｃ）／Ｂ×１００
【０１６２】
バリア材１６２の形成材料としては、光透過性を有し、かつバリア性が得られるものであれば特に限定されないが、例えば、無機酸化物が挙げられる。具体的には、上記無機酸化物としては、例えば、シリカ等の酸化ケイ素（ＳｉＯｘ）、アルミナ等の酸化アルミニウム（ＡｌｎＯｍ）、酸化チタン（ＴｉＯ２）、酸化イットリウム、酸化ホウ素（Ｂ２Ｏ３）、酸化カルシウム（ＣａＯ）、酸化窒化炭化ケイ素（ＳｉＯｘＮｙＣｚ）等が挙げられ、これらの中でも、酸素や水蒸気の透過性が低いという観点からガラス等のシリカまたはアルミナが好ましい。これらの材料は、単独で用いられてもよく２種以上を組み合わせて用いられてもよい。また、酸化物半導体を除く無機酸化物を用いることも可能である。
【０１６３】
光波長変換粒子１６１は、１個あたり１個以上５０個以下の量子ドット３２を含んでいることが好ましく、１個あたり１個以上４０個以下または１個以上３５個以下の量子ドット３２を含んでいることがより好ましい。光波長変換粒子１個に含まれる量子ドットの数が１個を下回ると、輝度が低くなるおそれがあり、また光波長変換粒子１個に含まれる量子ドットの数が５０個を上回ると、量子ドット間のエネルギー移動に起因してクエンチングを起こす濃度消光により、発光効率が低下するおそれがある。１個の光波長変換粒子に含まれる量子ドットの個数は、走査透過型電子顕微鏡（ＳＴＥＭ）を用いてランダムに２０個の光波長変換粒子の断面を１０万倍〜５０万倍の倍率で撮影し、得られた断面の画像から１個の光波長変換粒子に含まれる量子ドットの個数を算出し、算出した量子ドットの個数の平均値を算出することで求めることができる。
【０１６４】
光波長変換粒子１６１は、１個あたり２個以上の量子ドット３２を含んでおり、かつ１個の光波長変換粒子１６２に含まれる量子ドット３２における量子ドット３２間の平均距離が１ｎｍ以上であることが好ましい。量子ドット間の平均距離が１ｎｍ未満であると、量子ドット間のエネルギー移動が起こり易く、発光効率が低下するおそれがある。量子ドット間の平均距離は、走査透過型電子顕微鏡（ＳＴＥＭ）を用いてランダムに２０個の光波長変換粒子の断面を１０万倍〜５０万倍の倍率で撮影し、得られた断面の画像から量子ドット間の距離を算出し、算出した量子ドット間の距離の平均値を算出することで求めることができる。光波長変換粒子１２５における量子ドット３２間の平均距離の上限は１００ｎｍ以下であることがより好ましい。
【０１６５】
光波長変換粒子１６１の平均粒子径は、１０ｎｍ以上５００ｎｍ以下であることが好ましい。光波長変換粒子の平均粒子径が、１０ｎｍ未満であると、量子ドットに対し充分にバリア性を付与することができず、量子ドットが酸化劣化等を起こすおそれがあり、また５００ｎｍを超えると、理由は定かではないがバリア材のバリア性が不安定になるおそれがある。光波長変換粒子の平均粒子径は、走査型電子顕微鏡（ＳＥＭ）による光波長変換粒子の観察において光波長変換粒子２０個の粒子径を測定し、その平均値を算出することで求めるものとする。光波長変換粒子１６１の平均粒子径の下限は、２０ｎｍ以上であることが好ましく、光波長変換粒子１６１の平均粒子径の上限は２００ｎｍ以下であることが好ましく、１００ｎｍ以下であることがより好ましい。
【０１６６】
量子ドット３２がＣｄを含んでいる場合、量子ドット３２に含まれるＣｄの溶出を防ぐために、バリア材１６２の厚み（量子ドットの表面からバリア材の外表面までの距離）が２ｎｍ以上であることが好ましく、４ｎｍ以上であることがより好ましい。バリア材１６２の平均粒子径が５０ｎｍ程度である場合には、バリア材１６２の厚みは１０ｎｍ以上とすることも可能である。また、光波長変換粒子１６１の平均粒子径が１００ｎｍ程度である場合には、バリア材１６１の厚みは２０ｎｍ以上とすることも可能である。バリア材の厚みは、透過型電子顕微鏡観察において量子ドットを含まない外側の部分として容易に測定できる。バリア材の周縁の位置によって厚みが異なる場合には、バリア材周縁全体の平均によりバリア材の厚みとする。
【０１６７】
光波長変換粒子１６１は、例えば、ゾルゲル法を用いて作製することができる（特許第５６８２０６９号参照）。具体的には、まず、量子ドットを用意し、量子ドットに、適量の例えばテトラエトキシシラン等の金属アルコキシド（１）を添加して、適度に加水分解させることで、量子ドットの表面を金属アルコキシド（１）の加水分解物で置換する。このような液体を有機溶剤Ａとする。一方で、水溶液中に例えば３−メルカプトプロピルトリメトキシシラン等の金属アルコキシド（２）を分散させ、部分的に加水分解することで水溶液Ｂを得る。ここで、金属アルコキシド（２）は金属アルコキシド（１）よりも加水分解速度が遅いものを選択する。そして、有機溶液Ａと水溶液Ｂを混合することで、金属アルコキシド（１）が覆われた量子ドットの表面にさらに金属アルコキシド（２）の層が形成される。水に触れた量子ドットは、その表面の金属アルコキシドの加水分解が進むので親水性となり、水相に移動する。このとき、量子ドット同士が集合体を作る。表面付近にある金属アルコキシド（２）は金属アルコキシド（１）よりも加水分解の速度が遅いので、水相に移動したときに量子ドットの表面のアルコキシドが一気に脱水縮合し、大きな塊となることを防ぐ。水相中の集合体にさらにシリカガラス層等の無機酸化物層を堆積させる。これは、通常のストーバー法により、アルカリ性領域でわずかな量の金属アルコキシド（３）を、大量の水とアルコールで加水分解し、核となる量子ドットの集合体に堆積させることで行える。これにより、量子ドット３２およびバリア材１６２を含む光波長変換粒子１６１を得ることができる。
【０１６８】
積層体７０、１１０、１２０、１３０、１５０においては、上記特定の元素およびカルボン酸の少なくともいずれかによって量子ドット３２の劣化を抑制できるので、積層体全体で、４０℃、相対湿度９０％での水蒸気透過率（WVTR：Water Vapor Transmission Rate）が０．１ｇ／（ｍ２・２４ｈ）以上となっていてもよい。水蒸気透過率はＪＩＳ  Ｋ７１２９：２００８に準拠した手法で得られる数値である。水蒸気透過率は、水蒸気透過率測定装置（製品名「ＰＥＲＭＡＴＲＡＮ−Ｗ３／３１」、ＭＯＣＯＮ社製）を用いて測定することができる。積層体１０、５０、６０はバリア層２３、４２を備えているので、積層体７０、１１０、１２０、１３０、１５０は、積層体１０、５０、６０に比べて水蒸気透過率が高くなっている、すなわち、積層体７０、１１０、１２０、１３０、１５０は、積層体１０、５０、６０に比べて水分が透過しやすい。
【０１６９】
積層体７０、１１０、１２０、１３０、１５０においては、上記特定の元素およびカルボン酸の少なくともいずれかによって量子ドット３２の劣化を抑制できるので、積層体全体で、２３℃、相対湿度９０％での酸素透過率（OTR: Oxygen Transmission Rate）が０．１ｃｍ３／（ｍ２・２４ｈ・ａｔｍ）以上となっていてもよい。積層体７０、１１０、１２０、１３０、１５０は、上記水蒸気透過率および上記酸素透過率を同時に満たすものであってもよい。酸素透過率はＪＩＳ  Ｋ７１２６：２００６に準拠した手法で得られる数値である。酸素透過率は、酸素ガス透過率測定装置（製品名「ＯＸ−ＴＲＡＮ ２／２１」、ＭＯＣＯＮ社製）を用いて測定することができる。積層体１０、５０、６０はバリア層２３、４２を備えているので、積層体７０、１１０、１２０、１３０、１５０は、積層体１０、５０、６０に比べて酸素透過率が高くなっている、すなわち、積層体７０、１１０、１２０、１３０、１５０は、積層体１０、５０、６０に比べて水分のみならず酸素が透過しやすい。
【０１７０】
積層体７０、１１０、１２０、１３０、１５０における４０℃、相対湿度９０％での水蒸気透過率は１ｇ／（ｍ２・２４ｈ）以上となっていてもよく、また積層体７０、１１０、１２０、１３０、１５０における２３℃、相対湿度９０％での酸素透過率が１ｃｍ３／（ｍ２・２４ｈ・ａｔｍ）以上となっていてもよい。
【０１７１】
＜＜＜積層体の製造方法＞＞＞
積層体１０は、例えば、以下のようにして作製することができる。図１３および図１４は本実施形態に係る積層体の模式的な製造工程図である。まず、図１３（Ａ）に示されるように、光透過性基材２１の第２の面２１Ｂに蒸着法等によりバリア層２３を形成し、バリア層２３付き光透過性基材２１を形成する。同様に、光透過性基材４１の第１の面４１Ａに蒸着法等によりバリア層４２を形成し、バリア層４２付き光透過性基材４１を形成する。なお、バリア層２３は光透過性基材２１の第１の面２１Ａに形成してもよく、また同様にバリア層４２は光透過性基材４１の第２の面４１Ｂに形成してもよい。
【０１７２】
次いで、図１３（Ｂ）に示されるように、光透過性基材２１の第１の面２１Ａにレンズ層２２を形成し、光透過性基材２１とレンズ層２２が一体化されたレンズシート２０を形成する。レンズシート２０は、例えば、以下のようにして作製することができる。すなわち、まず、光透過性基材２１上に光重合性化合物を含むレンズ層用組成物を均一に塗布して、レンズ層用組成物の塗膜を形成し、レンズシート用積層体を形成する。そして、単位レンズ２４の形状に対し逆形状の凹部を有し、かつ回転する成形用型にレンズ層用組成物の塗膜が成形用型側となるようにレンズシート用積層体を送り込み、成形用型によってレンズ層用組成物の塗膜に単位レンズ２４の形状を賦形するとともにバリア層２３付き光透過性基材２１を介してレンズ層用組成物の塗膜に紫外線等の光を照射して、レンズ層用組成物の塗膜を硬化させる。そして、硬化させたレンズ層用組成物の塗膜をバリア層２３付き光透過性基材２１と共に回転する成形用型から剥離すれば、光透過性基材２１の第１の面２１Ａにレンズ層２２が形成されたレンズシート２０を得ることができる。レンズ層用組成物に含ませる光重合性化合物としては、特に限定されないが、表示装置に組み込まれる光学シート用の材料として広く使用され、優れた機械的特性、光学特性、安定性および加工性等を有するとともに安価に入手可能な光重合性化合物、例えば、エポキシアクリレートやウレタンアクリレートが挙げられる。なお、バリア層２３を光透過性基材２１の第１の面２１Ａに形成する場合には、光透過性基材２１の第１の面２１Ａにレンズ層２２を形成する前に、バリア層２３を光透過性基材２１の第１の面２１Ａに形成し、バリア層２３上にレンズ層２２を形成する。
【０１７３】
一方で、光透過性基材４１の第２の面４１Ｂに、表面凹凸形成粒子４４および硬化性バインダ樹脂前駆体を含む光拡散層用組成物をそれぞれ塗布し、乾燥させて、光拡散層用組成物の塗膜を形成する。次いで、光照射等によって、塗膜を硬化させる。これにより、図１３（Ｃ）に示されるように、光透過性基材４１の第２の面４１Ｂに光拡散層４３が形成され、光透過性基材４１の第１の面４１Ａにバリア層４２を有し、かつ第２の面４１Ｂに光拡散層４３を有する光透過性シート４０が形成される。
【０１７４】
次いで、図１４（Ａ）に示されるように、光透過性シート４０におけるバリア層４２の表面に、量子ドット３２および例えば硬化性バインダ樹脂前駆体等の硬化性ホストマトリクス前駆体３４を含む光波長変換層用組成物を塗布し、乾燥させて、光波長変換層用組成物の塗膜３５を形成する。
【０１７５】
そして、図１４（Ｂ）に示されるように、レンズシート２０のバリア層２３の表面が光波長変換層用組成物の塗膜３５と接するように、光波長変換層用組成物の塗膜３５上にレンズシート２０を配置する。これにより、光波長変換層用組成物の塗膜３５が、光透過性基材２１の第２の面２１Ｂ側に配置される。具体的には、光波長変換層用組成物の塗膜３５が、光透過性基材２１の第２の面２１Ｂと光透過性基材４１の第１の面４１Ａとの間に配置される。
【０１７６】
次いで、図１４（Ｃ）に示されるように、光透過性シート４０を介して光波長変換層用組成物の塗膜３５に光を照射して、または熱を加えて、硬化性ホストマトリクス前駆体３４を硬化させて、光波長変換層３０を形成するとともに、レンズシート２０、光波長変換層３０、および光透過性シート４０を一体化させる。これにより、図１および図２に示される積層体１０が得られる。
【０１７７】
なお、光透過性基材間に光波長変換層用組成物を挟んで、光波長変換層用組成物を硬化させた後に、すなわち光波長変換層を形成した後に、光透過性基材の一方の面にレンズ層を形成することも可能である。ただし、この場合には、レンズ層用組成物を硬化させる際に、光透過性基材のみならず光波長変換層を介してレンズ層用組成物に紫外線等の光を照射することとなるので、光波長変換層に含まれる量子ドットによって青色光が吸収されてしまい、光変換効率が劣る。
【０１７８】
積層体５０、６０においては、積層体１０と同様に、光透過性基材２１の第２の面２１Ｂと光透過性基材４１の第１の面４１Ａとの間に、光波長変換層用組成物の塗膜３５を配置することによって、レンズシート２０と、光波長変換層３０と、光透過性シート４０とが一体化された積層体５０、６０を作製することができる。また、積層体７０、１３０、１４０においては、積層体１０と同様に、光透過性基材２１の第２の面２１Ｂと光透過性基材４１の第１の面４１Ａとの間に、上記特定の化合物または光波長変換粒子１４１、１６１を含む光波長変換層用組成物の塗膜を配置することによって、レンズシート８０と、光波長変換層９０、１４０、１６０と、光透過性シート１００とが一体化された積層体７０、１３０、１４０を作製することができる。また、積層体１１０、１２０においては、レンズシート８０における光透過性基材２１の第２の面２１Ｂ側に上記特定の化合物を含む光波長変換層用組成物の塗膜を配置することによって、レンズシート８０と光波長変換層９０とが一体化された積層体１１０、１２０を作製することができる。
【０１７９】
本実施形態によれば、光透過性基材２１の第１の面２１Ａにレンズ層２２を形成し、かつ第２の面２１Ｂ側に光波長変換層３０、９０、１４０、１６０を形成している。すなわち、レンズシートの光透過性基材と光波長変換シートの光透過性基材を共通化している。したがって、レンズシートおよび光波長変化シートをそれぞれ別個に作製した場合よりも、１枚の光透過性基材を減らすことができる。また、従来のレンズシートと波長変換シートの間には空気層が存在しているが、本実施形態においてはレンズシートと光波長変換層とは一体化されているので、レンズシートと光波長変換層との間に空気層が介在しない。よって、薄型化を図ることができる。
【０１８０】
また、通常、レンズシートと光波長変換シートとを別個に作製する場合には、光波長変換層の表面および裏面にはレンズシートおよび光拡散板との貼り付きを防止するための貼り付き防止層を形成する必要がある。本実施形態においては、光透過性基材２１の第１の面２１Ａにレンズ層２２を形成し、かつ第２の面２１Ｂ側に光波長変換層３０、９０、１４０、１６０を形成しているので、レンズ層２２と光波長変換層３０、９０、１４０、１６０との間に貼り付き防止層を設ける必要がない。これにより、工程数を削減することができる。
【０１８１】
本実施形態によれば、レンズシート２０と光波長変換層３０、９０、１４０、１６０が一体化されているので、レンズシートと光波長変換シートとを別個独立に配置する場合に比べて、光利用効率を向上させることができる。すなわち、レンズシートと光波長変換シートとを別個独立に配置する場合には、レンズシートと光波長変換シートの間には空気界面が存在するので、この空気界面によって光が反射されるおそれがある。これに対し、本実施形態においては、レンズシート２０と光波長変換層３０、９０、１４０、１６０とを一体化しているので、レンズシート２０と光波長変換層３０、９０、１４０、１６０との間には空気界面が存在しない。これにより、光が反射されることを抑制することができるので、光利用効率を向上させることができ、輝度を向上させることができる。
【０１８２】
発光時に、バックライト装置の発光面の中央部よりも発光面の周縁部の方が光源からの光（一次光）の色味が強く現れる現象は、光波長変換シートを透過する光源からの光が光波長変換シートの周縁部から漏れてしまうことが原因の一つであると考えられる。すなわち、通常、バックライト装置においては、レンズシートと光波長変換シートとが別個独立に配置されているため、レンズシートと光波長変換シートとの間には空気層が存在している。このため、光波長変換シートを透過し、かつ光波長変換シートの周縁部から出射される光源からの光は、レンズシートと光波長変換シートの間の空気層を介して漏れてしまい、上記現象が生じるものと考えられる。特に、エッジライト型のバックライト装置においては、光源から出射された光が導光板に沿って水平方向に進むため、光波長変換シートを透過する光源からの光は、光波長変換シートの周縁部から出射されやすく、上記現象が生じやすい。これに対し、本実施形態においては、レンズシート２０と光波長変換層３０、９０、１４０、１６０とが一体化されているので、光波長変換層３０、９０、１４０、１６０の周縁部から出射される光源からの光は空気層を介さずにレンズシート２０に入射する。したがって、光波長変換層３０、９０、１４０、１６０の周縁部から出射される光源からの光の漏れを低減することができるので、積層体１０、５０、６０、７０、１１０、１２０、１３０、１５０の周縁部１０Ｃ、５０Ａ、６０Ａ、７０Ａ、１１０Ａ、１２０Ａ、１３０Ａ、１５０Ａから出射する光の色味が積層体１０、５０、６０、７０、１１０、１２０、１３０、１５０の中央部１０Ｄ、５０Ｂ、６０Ｂ、７０Ｂ、１１０Ｂ、１２０Ｂ、１３０Ｂ、１５０Ｂから出射する光の色味に比べて際立つことを抑制できる。
【０１８３】
本発明者らは、量子ドットと光散乱性粒子とを含む光波長変換層を有する積層体において、光波長変換層に含まれる光散乱性粒子として、その平均粒子径と屈折率とが、光波長変換層の膜厚及び該光波長変換層のホストマトリクスの屈折率に対して特定の関係を満たすように高度に制御することで、上記量子ドットによる上記光波長変換層への入射光の光波長変換効率を好適に向上させることができることを見出した。本実施形態においては、光波長変換層が光散乱性粒子を含み、光散乱性粒子とホストマトリクスとの屈折率差が０．１０以上であり、光散乱性粒子の平均粒子径が光波長変換層の膜厚を１００％としたときに８％以下となっているので、量子ドットによる光波長変換効率を好適に向上させることができる。なお、特許第５１３８１４５号には、蛍光体、拡散材及びバインダ樹脂からなる蛍光体層を有する蛍光体積層構造が開示されているが、この文献においては、積層する場合の色むらを解消することにより、輝度及び効率の向上を図っており、拡散材等の屈折率を制御することは検討されているが、拡散材の平均粒子径についての検討は何らされていなかった。すなわち、従来の量子ドットと光散乱性粒子とを同一層中に含む構成の積層体においては、光散乱性粒子の屈折率制御のみを単独で行うことや、光散乱性粒子の分散方法等に着目しているものが殆どであり、光散乱性粒子の粒子径を光波長変換層の膜厚との関係で高度に制御するとともに、光散乱性粒子の屈折率を制御することが検討されることはなかった。ここで、光波長変換層における量子ドットの濃度を上げることで、光波長変換層への入射光の光変換効率を高めることはできるが、高価な量子ドットの使用量の増大は製造コストの高騰を招く。これに対し、本実施形態における積層体１０、５０、６０、７０、１１０、１２０、１３０、１５０は、光散乱性粒子３３の平均粒子径と屈折率を調節するだけで、光波長変換層３０、９０、１４０、１６０への入射光の光変換効率を高めることができるため、量子ドット３２の使用量（濃度）を減らすことができ、低コスト化が可能となる。
【０１８４】
本実施形態によれば、光波長変換層３０、９０、１４０、１６０が光散乱性粒子３３を含んでいるので、緑色の発光が赤色の発光よりも優先的に増強させることができる。この理由は明確ではないが、光散乱性粒子は、青色光を緑色光に変換する第１の量子ドットから、青色光を赤色光に変換する第２の量子ドットへのエネルギー移動を阻害するような役割を果たしていると考えられ、本来上記エネルギー移動により失活していた緑色の発光が失活することなく発光過程に至り、結果として緑色の発光が増加するためであると考えられる。
【０１８５】
積層体１０、５０、６０、７０、１１０、１２０、１３０、１５０は、例えば、バックライト装置および表示装置に組み込んで使用することができる。図１５は本実施形態に係るバックライト装置を含む表示装置の概略構成図であり、図１６は図１５に示される上側のレンズシートの斜視図であり、図１７は本実施形態に係る積層体の固定構造の模式的な平面図であり、図１８は図１７に示される固定構造の固定部材付近の断面図であり、図１９は本実施形態に係る他のバックライト装置の概略構成図である。
【０１８６】
＜＜＜表示装置＞＞＞
図１５に示される表示装置１７０は、バックライト装置１８０と、バックライト装置１８０の出光側に配置された表示パネル２００とを備えている。表示装置１７０は、画像を表示する表示面１７０Ａを有している。図１５に示される表示装置１７０においては、表示パネル２００の表面が表示面１７０Ａとなっている。
【０１８７】
バックライト装置１８０は、表示パネル２００を背面側から面状に照らすものである。表示パネル２００は、バックライト装置１８０からの光の透過または遮断を画素毎に制御するシャッターとして機能し、表示面１７０Ａに像を表示するように構成されている。
【０１８８】
＜＜表示パネル＞＞
図１５に示される表示パネル２００は、液晶表示パネルであり、入光側に配置された偏光板２０１と、出光側に配置された偏光板２０２と、偏光板２０１と偏光板２０２との間に配置された液晶セル２０３とを備えている。偏光板２０１、２０２は、入射した光を直交する二つの直線偏光成分（Ｓ偏光およびＰ偏光）に分解し、一方の方向（透過軸と平行な方向）に振動する直線偏光成分（例えば、Ｐ偏光）を透過させ、前記一方の方向に直交する他方の方向（吸収軸と平行な方向）に振動する直線偏光成分（例えば、Ｓ偏光）を吸収する機能を有している。
【０１８９】
液晶セル２０３には、一つの画素を形成する領域毎に、電圧の印加がなされ得るように構成されている。そして、電圧印加の有無によって液晶セル２０３中の液晶分子の配向方向が変化するようになる。一例として、入光側に配置された偏光板２０１を透過した特定方向の直線偏光成分は、電圧印加がなされた液晶セル２０３を通過する際にその偏光方向を９０°回転させ、その一方で、電圧印加がなされていない液晶セル２０３を通過する際にその偏光方向を維持する。この場合、液晶セル２０３への電圧印加の有無によって、偏光板２０１を透過した特定方向に振動する直線偏光成分を偏光板２０２に対して透過させ、または偏光板２０２で吸収して遮断することができる。このようにして、表示パネル２００では、バックライト装置１８０からの光の透過または遮断を画素毎に制御し得るように構成されている。なお、液晶表示パネルの詳細については、種々の公知文献（例えば、「フラットパネルディスプレイ大辞典（内田龍男、内池平樹監修）」２００１年工業調査会発行）に記載されており、ここではこれ以上の詳細な説明を省略する。
【０１９０】
＜＜バックライト装置＞＞
図１５に示されるバックライト装置１８０は、エッジライト型のバックライト装置として構成され、光源１８１と、光源１８１の側方に配置された導光板として機能する光学板１８２と、光学板１８２の出光側に配置された積層体１０、積層体１０の出光側に配置されたレンズシート１８３と、レンズシート１８３の出光側に配置された反射型偏光分離シート８４と、光学板１８２の出光側とは反対側に配置された反射シート１８５とを備えている。バックライト装置１８０は、光学板１８２、レンズシート１８３、反射型偏光分離シート１８４、反射シート１８５を備えているが、これらのシート等は備えられていなくともよい。本明細書において、「出光側」とは、各部材においてバックライト装置から出射する方向に向かう光が出射される側を意味する。
【０１９１】
バックライト置１８０は、面状に光を発光する発光面１８０Ａを有している。図１５に示されるバックライト装置１８０においては、反射型偏光分離シート１８４の出光面がバックライト装置１８０の発光面１８０Ａとなっている。
【０１９２】
バックライト装置１８０においては、積層体１０は、例えば、光拡散層４３が光学板１８２側となり、かつレンズシート２０がレンズシート１８３側となるように配置されている。この場合、光拡散層４３の凹凸面４３Ａが入光面となっており、レンズシート２０におけるレンズ面２０Ａが出光面となっている。
【０１９３】
積層体１０は光学板１８２に固定されていることが好ましい。例えば、図１７および図１８に示されるように、積層体１０の周囲および光学板１８２の周囲を囲う枠体１９１と、枠体１９１に対して光源１８１、光学板１８２および積層体１０を固定する固定部材１９２とを用いて積層体１０を光学板１８２に固定してもよい。この場合、積層体１０は光学板１８２上に積層されており、また光源１８１は光学板１８２と枠体１９１との間に配置されている。
【０１９４】
固定部材１９２は図１７に示されるように線状に形成されており、枠体１９１の一辺に沿って配置されている。図１８に示されるように、固定部材１９２は、例えば、線状の両面テープ１９３と線状の黒色テープ１９４から構成されている。両面テープ１９３は、主に、黒色テープ１９４に光学板１８２を固定するためのものであり、黒色テープ１９４と光学板１８２の一辺の縁部１８２Ｄとの間に配置され、黒色テープ１９４と光学板１８２の上記縁部に貼り付けられている。なお、積層体１０によって光学板１８２の縁部１８２Ｄが覆われないように積層体１０の大きさは光学板１８２の大きさよりも小さくなっている。また、黒色テープ１９４は、枠体１９１に対し、光源１８１、光学板１８２、および積層体１０を固定するためのものであり、枠体１９１の一辺、光源１８１の上面、両面テープ１９３、および積層体１０の一辺の縁部１０Ｅに貼り付けられている。
【０１９５】
＜光源＞
光源１８１は、例えば、線状の冷陰極管等の蛍光灯や、点状の発光ダイオード（ＬＥＤ）や白熱電球等の種々の態様で構成され得る。本実施の形態において、光源１８１は、光学板１８２の後述する入光面１８２Ｂ側に、面状に並べて配置された多数の点状発光体、具体的には、多数の発光ダイオード（ＬＥＤ）によって、構成されている。
【０１９６】
バックライト装置１８０においては積層体１０が配置されていることに伴い、光源１８１は、単一の波長域の光を放出する発光体のみを用いることができる。例えば、光源は、色純度の高い青色光を発する青色発光ダイオードのみを用いることができる。
【０１９７】
＜光学板＞
導光板としての光学板１８２は、平面視形状が四角形形状に形成されている。光学板１８２は、表示パネル２００側の一方の主面によって構成された出光面１８２Ａと、出光面１８２Ａに対向するもう一方の主面からなる裏面１８２Ｂと、出光面１８２Ａおよび裏面１８２Ｂの間を延びる側面と、を有している。側面のうちの光源１８１側の側面が、光源からの光を受ける入光面１８２Ｃとなっている。入光面１８２Ｃから光学板１８２内に入射した光は、入光面１８２Ｃと、入光面１８２Ｃと対向する反対面とを結ぶ方向（導光方向）に光学板内を導光され、出光面１８２Ａから出射される。
【０１９８】
光学板１８２を構成する材料としては、表示装置に組み込まれる光学シート用の材料として広く使用され、優れた機械的特性、光学特性、安定性および加工性等を有するとともに安価に入手可能な材料、例えば、アクリル樹脂、ポリスチレン、ポリカーボネート、ポリエチレンテレフタレート、ポリアクリロニトリル等の一以上を主成分とする透明樹脂や、エポキシアクリレートやウレタンアクリレート系の反応性樹脂（電離放射線硬化型樹脂等）が好適に使用され得る。なお、必要に応じて、光学板１８２中に光を拡散させる機能を有する光拡散材を添加することもできる。光拡散材としては、例えば、平均粒径が０．５μｍ以上１００μｍ以下のシリカ（二酸化珪素）、アルミナ（酸化アルミニウム）、アクリル樹脂、ポリカーボネート樹脂、シリコーン樹脂等の透明物質からなる粒子を用いることができる。
【０１９９】
＜レンズシート＞
図１６に示されるように、レンズシート１８３は、ほぼレンズシート２０と同様の構成となっているが、バリア層は有していない。すなわち、レンズシート１８３は、光透過性基材１８６と、光透過性基材１８６の一方の面に設けられ、かつ複数の単位レンズ１８８を有するレンズ層１８７とを備えており、レンズ層１８７は単位レンズ１８８の他、シート状の本体部１８９を備えている。光透過性基材１８６、レンズ層１８７、単位レンズ１８８、本体部１８９は、レンズシート２０における光透過性基材２１、レンズ層２２、単位レンズ２４、本体部２５と同様であるので、ここでは説明を省略するものとする。
【０２００】
図１５から理解され得るように、レンズシート２０の単位レンズ２４の配列方向とレンズシート１８３の単位レンズ１８８の配列方向とは交差、さらに限定的には直交している。
【０２０１】
＜反射型偏光分離シート＞
反射型偏光分離シート１８４は、レンズシート１８３から出射される光のうち、第１の直線偏光成分（例えば、Ｐ偏光）のみを透過し、かつ第１の直線偏光成分と直交する第２の直線偏光成分（例えば、Ｓ偏光）を吸収せずに反射する機能を有する。反射型偏光分離シート８４で反射された第２の直線偏光成分は再度反射され、偏光が解消された状態（第１の直線偏光成分と第２の直線偏光成分とを両方含んだ状態）で、再度、反射型偏光分離シート８４に入射する。よって、反射型偏光分離シート１８４は再度入射する光のうち第１の直線偏光成分を透過し、第１の直線偏光成分と直交する第２の直線偏光成分は再度反射される。以下、同上の過程を繰り返す事により、当初レンズシート１８３から出光した光の７０〜８０％程度が第１の直線偏光成分となった光源光として出光される。したがって、反射型偏光分離シート１８４の第１の直線偏光成分（透過軸成分）の偏光方向と表示パネル２００の偏光板２０１の透過軸方向とを一致させることにより、バックライト装置１８０からの出射光は全て表示パネル２００で画像形成に利用可能となる。したがって、光源８１から投入される光エネルギーが同じであっても、反射型偏光分離シート１８４を未配置の場合に比べて、より高輝度の画像形成が可能となり、又光源１８１のエネルギー利用効率も向上する。とりわけ、反射型偏光分離シート１８４で反射された光は、積層体１０の光波長変換層で波長変換が行われ得る。したがって、反射型偏光分離シート１８４を配置することによって、積層体１０の光波長変換効率がさらに上昇させることができる。したがって、更なる光の利用効率の改善を期待することができる。
【０２０２】
反射型偏光分離シート１８４としては、３Ｍ社から入手可能な「ＤＢＥＦ」（登録商標）を用いることができる。また、「ＤＢＥＦ」以外にも、Shinwha Intertek社から入手可能な高輝度偏光シート「ＷＲＰＳ」やワイヤーグリッド偏光子等を、反射型偏光分離シート８４として用いることができる。
【０２０３】
＜反射シート＞
反射シート１８５は、光学板１８２の裏面１８２Ｂから漏れ出した光を反射して、再び光学板１８２内に入射させる機能を有する。反射シート１８２は、白色の散乱反射シート、金属等の高い反射率を有する材料からなるシート、高い反射率を有する材料からなる薄膜（例えば金属薄膜）を表面層として含んだシート等から構成され得る。反射シート１８２での反射は、正反射（鏡面反射）でもよく、拡散反射でもよい。反射シート１８２での反射が拡散反射の場合には、当該拡散反射は、等方性拡散反射であってもよいし、異方性拡散反射であってもよい。
【０２０４】
＜＜他のバックライト装置＞＞
積層体を組み込むバックライト装置は、図１９に示されるような直下型のバックライト装置であってもよい。図１９に示されるバックライト装置２１０は、光源１８１と、光源１８１の光を受け、かつ光拡散板として機能する光学板２１１と、光学板２１１の出光側に配置された積層体１０、積層体１０の出光側に配置されたレンズシート１８３と、レンズシート１８４の出光側に配置された反射型偏光分離シート１８４とを備えている。本実施形態においては、光源１８１は、光学板２１１の側方ではなく、光学板２１１の直下に配置されている。図１９において、図１５と同じ符号が付されている部材は、図１５で示した部材と同じものであるので、説明を省略するものとする。なお、バックライト装置２１０においては、光学板１８２は備えられていない。
【０２０５】
＜光学板＞
光拡散板としての光学板２１１は、平面視形状が四角形形状に形成されている。光学板２１１は、表示パネル２００側の一方の主面によって構成された出光面２１１Ａと、出光面２１１Ａに対向するもう一方の主面によって構成され、光源１８１からの光を受ける入光面２１１Ｂを有している。入光面２１１Ｂから光学板２１１内に入射した光は、光学板２１１内で拡散され、出光面２１１Ａから出射される。
【０２０６】
光学板２１１としては、光源１８１からの光を拡散させることができれば、特に限定されないが、例えば、透明材料中に表面凹凸形成粒子を分散させた板が挙げられる。透明材料としては、特に限定されないが、例えば透明樹脂、無機ガラス等が挙げられる。前記透明樹脂としては、成形が容易である点で、透明熱可塑性樹脂が好適に用いられる。この透明熱可塑性樹脂としては、特に限定されるものではないが、例えば、ポリスチレン樹脂、スチレン−メタクリル酸メチル共重合体樹脂、スチレン−メタクリル酸共重合体樹脂、スチレン−無水マレイン酸共重合体樹脂、メタクリル樹脂、アクリル樹脂、ポリカーボネート樹脂、ＡＢＳ樹脂（アクリロニトリル−ブタジエン−スチレン共重合体樹脂）、ＡＳ樹脂（アクリロニトリル−スチレン共重合体樹脂）、ポリオレフィン樹脂（ポリエチレン樹脂、ポリプロピレン樹脂等）などが挙げられる。これらのうちの１種を用いても良いし、或いはこれらの２種以上を混合して用いても良い。
【０２０７】
光学板２１１に含ませる表面凹凸形成粒子は、光拡散層４３における表面凹凸形成粒子４４と同様のものであるので、ここでは説明を省略するものとする。
【０２０８】
［第２の実施形態］
以下、本発明の第２の実施形態に係る積層体、バックライト装置および表示装置について、図面を参照しながら説明する。図２０は本実施形態に係る積層体の斜視図であり、図２１は図２０の積層体のＩＩ−ＩＩ線に沿った断面図である。なお、本実施形態において、第１の実施形態で説明した部材と同じ部材については、同じ符号が付してあるとともに、説明を省略するものとする。
【０２０９】
＜＜＜積層体＞＞＞
図２０および図２１に示される積層体２２０は、光波長変換粒子２２５を含む光透過性基材２２１と、光透過性基材２２１の第１の面２２１Ａに密着したレンズ層２２２と、光透過性基材２２１の第１の面２２１Ａとは反対側の第２の面２２１Ｂ側に設けられた光拡散層２２３とを備えている。積層体２２０は、量子ドット３２を含む光透過性基材２２１およびレンズ層２２２を備えていればよく、光拡散層２２３を備えていなくともよい。また、逆に、光透過性基材２２１の第１の面２２１Ａにバリア層を備えていてもよい。積層体２２０においては、レンズ層２２２、光透過性基材２２１、および光拡散層２２３は一体化されている。
【０２１０】
＜＜光透過性基材＞＞
光透過性基材２２１は、内部に光波長変換粒子１６１を含む以外は、光透過性基材２１と同様のものであるので、材料等に関しては、説明を省略するものとする。また、光透過性基材２２１に含まれる光波長変換粒子１６１も、光波長変換層１６０に含まれる光波長変換粒子１６１と同様のものであるので、説明を省略するものとする。
【０２１１】
＜＜レンズ層＞＞
図２０および図２１に示されるように、レンズ層２２２は、レンズ層２２と同様の構成となっている。すなわち、レンズ層２２２は、複数の単位レンズ２２６と、シート状の本体部２２７を備えている。単位レンズ２２６、本体部２２７は、単位レンズ２４、本体部２５と同様であるので、ここでは説明を省略するものとする。
【０２１２】
＜＜光拡散層＞＞
光拡散層２２３は、光拡散層４３と同様に、表面凹凸形成粒子４４とバインダ樹脂４５とを含んでおり、その他の構成も光拡散層４３と同様であるので、ここでは説明を省略するものとする。
【０２１３】
積層体２２０においては、光波長変換粒子１６１の代わりに、光波長変換粒子１５１を用いてもよく、また、光透過性基材２２１の第２の面側にオーバーコート層を形成してもよい。
【０２１４】
積層体２２０は、図１５および図１９に示されるバックライト装置１８０、２１０および表示装置１７０と同様のバックライト装置および表示装置に組み込むことができる。
【０２１５】
本実施形態によれば、光透過性基材２２１に量子ドット３２を含ませ、かつ光透過性基材２２１の第１の面２２１Ａに光透過性基材２２１と一体化したレンズ層２２２を形成しているので、レンズシートおよび光波長変化シートをそれぞれ別個に作製した場合よりも、１枚の光透過性基材を減らすことができる。また、本実施形態においては光透過性基材２２１とレンズ層２２２とは一体化されているので、光透過性基材２２１とレンズ層２２３との間に空気層が介在しない。よって、薄型化を図ることができる。
【０２１６】
本実施形態においては、量子ドット３２を含む光透過性基材２２１の第１の面２２１Ａに光透過性基材２２１と一体化したレンズ層２２２を形成しているので、光波長変換シートにおけるレンズシート側に設けられていた貼り付き防止層を省略することができる。これにより、工程数を削減することができる。
【０２１７】
本実施形態によれば、量子ドット３２を含む光透過性基材２２１の第１の面２２１Ａに光透過性基材２２１と一体化したレンズ層２２２を形成しているので、光透過性基材２２１とレンズ層２２２との間に空気界面が存在しない。これにより、空気界面によって光が反射されることがないので、光の利用効率を向上させることができる。
【０２１８】
本実施形態によれば、量子ドット３２を含む光透過性基材２２１の第１の面２２１Ａに光透過性基材２２１と一体化したレンズ層２２２を形成しているので、第１の実施形態で説明した理由と同じ理由から、光を積層体２２０に入射させた場合に、積層体２２０の周縁部２２０Ａから出射する光の色味が積層体２２０の中央部２２０Ｂから出射する光の色味に比べて際立つことを抑制できる。
【０２１９】
本実施形態によれば、量子ドット３２をバリア材１６２で包んでいるので、量子ドット３２を水分や酸素から保護することができる。したがって、別途バリア層を設ける必要がなく、また積層体２２０の周縁部２２０Ａに存在する量子ドット３２の劣化をより抑制できる。
【０２２０】
バリア層を、蒸着法で形成した場合、光波長変換シートを折り曲げると、バリア層にクラックが入り、そこから水分や酸素が光波長変換シートに浸入し、量子ドットが劣化してしまうおそれがある。これに対し、本実施形態においては、バリア層を設けていないので、フォールダブルにも対応することができる。
【０２２１】
本実施形態によれば、別途バリア層を設ける必要がないので、厚みに厳しい要件があるモバイル製品（いわゆるスマートフォンと称される機器を含む携帯用コンピュータ端末機器）にも対応することができる。
【実施例】
【０２２２】
本発明を詳細に説明するために、以下に実施例を挙げて説明するが、本発明はこれらの記載に限定されない。
【０２２３】
＜光波長変換粒子の製造＞
下記の手順に従って、光波長変換粒子を得た。
（光波長変換粒子１）
攪拌装置を有する重合容器内に、まず、トリシクロデカンジメタノールジアクリレート（製品名「Ａ−ＤＣＰ」、新中村化学工業社製）５０質量部、テトラエチレングリコールビス（３−メルカプトプロピオネート）（製品名「ＥＧＭＰ−４」、ＳＣ有機化学社製）５０質量部、緑色発光量子ドット（製品名「ＣｄＳｅ／ＺｎＳ ５３０」、ＳＩＧＭＡ−ＡＬＤＲＩＣＨ社製、コア：ＣｄＳｅ、シェル：ＺｎＳ、平均粒径３．３ｎｍ）１．０質量部、赤色発光量子ドット（製品名「ＣｄＳｅ／ＺｎＳ ６１０」、ＳＩＧＭＡ−ＡＬＤＲＩＣＨ社製、コア：ＣｄＳｅ、シェル：ＺｎＳ、平均粒径５．２ｎｍ）１．０質量部、および熱ラジカル重合開始剤（２，２’−アゾビス（２，４−ジメチルバレロニトリル）、東京化成工業社製）１質量部からなる光波長変換粒子用組成物１を調整し、そこに貧溶媒として、分散剤であるポリビニルアルコール１０質量部をイオン交換水９００質量部に溶解させたものを投入した。その後、撹拌装置によって攪拌速度４００ｒｐｍで１０分間攪拌して、光波長変換粒子用組成物１を貧溶媒中に液滴として微分散させた。続いて、攪拌装置による攪拌を攪拌速度４００ｒｐｍで継続させ、光波長変換粒子用組成物１および貧溶媒を含む反応液の温度を５０℃になるまで昇温し、反応液の温度が５０℃の状態で３時間かけて懸濁重合を行い、その後、熱ラジカル開始剤を完全に失活させるため、反応液の温度を８０℃になるまで昇温し、反応液の温度が８０℃の状態で３時間撹拌して、粒子状の重合物を得た。その後、重合容器内の重合物を含む反応液を攪拌装置により攪拌しながら室温まで冷却した。次いで、反応液を吸引ろ過し、ろ過の残渣をイオン交換水で洗浄し、その後脱液して、光波長変換粒子１を得た。光波長変換粒子１においては緑色発光量子ドットおよび赤色発光量子ドットが樹脂粒子中に内包され、また光波長変換粒子１の平均粒子径は３μｍであった。光波長変換粒子１の平均粒子径は、走査型電子顕微鏡により２０個の光波長変換粒子１の粒子径を測定し、その平均値を算出することによって求めた。なお、以下の光波長変換粒子２〜５の平均粒子径も、光波長変換粒子１と同様の方法と求めた。
【０２２４】
（光波長変換粒子２）
光波長変換粒子用組成物１の代わりに、トリシクロデカンジメタノールジアクリレート（製品名「Ａ−ＤＣＰ」、新中村化学工業社製）５０質量部、２−メタクロイロキシエチルアシッドホスフェート（製品名「ライトエステルＰ−２Ｍ」、共栄社化学社製）５０質量部、緑色発光量子ドット（製品名「ＣｄＳｅ／ＺｎＳ ５３０」、ＳＩＧＭＡ−ＡＬＤＲＩＣＨ社製、コア：ＣｄＳｅ、シェル：ＺｎＳ、平均粒径３．３ｎｍ）１．０質量部、赤色発光量子ドット（製品名「ＣｄＳｅ／ＺｎＳ ６１０」、ＳＩＧＭＡ−ＡＬＤＲＩＣＨ社製、コア：ＣｄＳｅ、シェル：ＺｎＳ、平均粒径５．２ｎｍ）１．０質量部、および熱ラジカル重合開始剤（２，２’−アゾビス（２，４−ジメチルバレロニトリル）、東京化成工業社製）１質量部からなる光波長変換粒子用組成物２を用いたこと以外は、光波長変換粒子１と同様の手順によって、光波長変換粒子２を得た。光波長変換粒子２においては緑色発光量子ドットおよび赤色発光量子ドットが樹脂粒子中に内包され、また光波長変換粒子５の平均粒子径は３μｍであった。
【０２２５】
（光波長変換粒子３）
光波長変換粒子用組成物１の代わりに、トリシクロデカンジメタノールジアクリレート（製品名「Ａ−ＤＣＰ」、新中村化学工業社製）５０質量部、ステアリルアミン（製品名「ファーミン８０」、花王社製）５０質量部、緑色発光量子ドット（製品名「ＣｄＳｅ／ＺｎＳ ５３０」、ＳＩＧＭＡ−ＡＬＤＲＩＣＨ社製、コア：ＣｄＳｅ、シェル：ＺｎＳ、平均粒径３．３ｎｍ）１．０質量部、赤色発光量子ドット（製品名「ＣｄＳｅ／ＺｎＳ ６１０」、ＳＩＧＭＡ−ＡＬＤＲＩＣＨ社製、コア：ＣｄＳｅ、シェル：ＺｎＳ、平均粒径５．２ｎｍ）１．０質量部、および熱ラジカル重合開始剤（２，２’−アゾビス（２，４−ジメチルバレロニトリル）、東京化成工業社製）１質量部からなる光波長変換粒子用組成物３を用いたこと以外は、光波長変換粒子１と同様の手順によって、光波長変換粒子３を得た。光波長変換粒子３においては緑色発光量子ドットおよび赤色発光量子ドットが樹脂粒子中に内包され、また光波長変換粒子３の平均粒子径は３μｍであった。
【０２２６】
（光波長変換粒子４）
光波長変換粒子用組成物１の代わりに、トリシクロデカンジメタノールジアクリレート（製品名「Ａ−ＤＣＰ」、新中村化学工業社製）５０質量部、ω−カルボキシ−ポリカプロラクトンモノ（メタ）アクリレート（製品名「Ｍ−５３００」、東亞合成社製）５０質量部、緑色発光量子ドット（製品名「ＣｄＳｅ／ＺｎＳ ５３０」、ＳＩＧＭＡ−ＡＬＤＲＩＣＨ社製、コア：ＣｄＳｅ、シェル：ＺｎＳ、平均粒径３．３ｎｍ）１．０質量部、赤色発光量子ドット（製品名「ＣｄＳｅ／ＺｎＳ ６１０」、ＳＩＧＭＡ−ＡＬＤＲＩＣＨ社製、コア：ＣｄＳｅ、シェル：ＺｎＳ、平均粒径５．２ｎｍ）１．０質量部、および熱ラジカル重合開始剤（２，２’−アゾビス（２，４−ジメチルバレロニトリル）、東京化成工業社製）１質量部からなる光波長変換粒子用組成物４を用いたこと以外は、光波長変換粒子１と同様の手順によって、光波長変換粒子４を得た。光波長変換粒子４においては緑色発光量子ドットおよび赤色発光量子ドットが樹脂粒子中に内包され、また光波長変換粒子４の平均粒子径は３μｍであった。
【０２２７】
（光波長変換粒子５）
まず、１．０質量部の緑色発光量子ドット（製品名「ＣｄＳｅ／ＺｎＳ ５３０」、ＳＩＧＭＡ−ＡＬＤＲＩＣＨ社製、コア：ＣｄＳｅ、シェル：ＺｎＳ、平均粒子径３．３ｎｍ）および１．０質量部の赤色発光量子ドット（製品名「ＣｄＳｅ／ＺｎＳ ６１０」、ＳＩＧＭＡ−ＡＬＤＲＩＣＨ社製、コア：ＣｄＳｅ、シェル：ＺｎＳ、平均粒子径５．２ｎｍ）を用意した。緑色発光量子ドットおよび赤色発光量子ドットを用意した後、緑色発光量子ドットおよび赤色発光量子ドットの表面をドデシルアミンで覆い、これらの量子ドットをトルエン溶液（０．４ｍＬ、１．５μＭ／Ｌ）に分散させた。次いで、この溶液にテトラエトキシシラン（ＴＥＯＳ、１０μＬ）を添加し、３時間攪拌して、有機溶液１を作製した。
【０２２８】
一方で、３−メルカプトプロピルトリメトキシシラン（ＭＰＳ、１μＬ）をエタノール（２５ｍＬ）とアンモニア水（４ｍＬ、アンモニア濃度１０ｗｔ％）に混合して水溶液２を作製した。
【０２２９】
そして、有機溶液１と水溶液２を混合し、３時間攪拌したところ、緑色発光量子ドットおよび赤色発光量子ドットは水相に移動し、さらに水相で緑色発光量子ドットおよび赤色発光量子ドットの集合体が形成された。この集合体を遠心分離によって取り出した。
【０２３０】
最後に、上記の集合体が分散した水溶液０．５ｍＬを取り出し、エタノール（８ｍＬ）とアンモニア水（０．１ｍＬ、２５ｗｔ％）を加え、さらにＴＥＯＳ（１４μＬ）を添加した。これにより、緑色発光量子ドットおよび赤色発光量子ドットからなる集合体がバリア材としてのシリカガラスで包まれ、平均粒子径５０ｎｍの光波長変換粒子５を得た。
【０２３１】
＜光波長変換層用組成物の調製＞
まず、下記に示す組成となるように各成分を配合して、光波長変換層用組成物を得た。
（光波長変換層用組成物１）
・エポキシアクリレート（製品名「ユニディックＶ−５５００」、ＤＩＣ社製）：９９質量部
・緑色発光量子ドット（製品名「ＣｄＳｅ／ＺｎＳ ５３０」、ＳＩＧＭＡ−ＡＬＤＲＩＣＨ社製、コア：ＣｄＳｅ、シェル：ＺｎＳ、平均粒径３．３ｎｍ）：０．２０質量部
・赤色発光量子ドット（製品名「ＣｄＳｅ／ＺｎＳ ６１０」、ＳＩＧＭＡ−ＡＬＤＲＩＣＨ社製、コア：ＣｄＳｅ、シェル：ＺｎＳ、平均粒径５．２ｎｍ）：０．２０質量部
・光重合開始剤（１−ヒドロキシシクロヘキシルフェニルケトン、製品名「Ｉｒｇａｃｕｒｅ（登録商標）１８４」、ＢＡＳＦジャパン社製）：１質量部
【０２３２】
（光波長変換層用組成物２）
・エポキシアクリレート（製品名「ユニディックＶ−５５００」、ＤＩＣ社製）：８９質量部
・緑色発光量子ドット（製品名「ＣｄＳｅ／ＺｎＳ ５３０」、ＳＩＧＭＡ−ＡＬＤＲＩＣＨ社製、コア：ＣｄＳｅ、シェル：ＺｎＳ、平均粒径３．３ｎｍ）：０．２０質量部
・赤色発光量子ドット（製品名「ＣｄＳｅ／ＺｎＳ ６１０」、ＳＩＧＭＡ−ＡＬＤＲＩＣＨ社製、コア：ＣｄＳｅ、シェル：ＺｎＳ、平均粒径５．２ｎｍ）：０．２０質量部
・光重合開始剤（１−ヒドロキシシクロヘキシルフェニルケトン、製品名「Ｉｒｇａｃｕｒｅ（登録商標）１８４」、ＢＡＳＦジャパン社製）：１質量部
・アルミナ粒子（製品名「ＤＡＭ−０３」、電気化学工業社製、平均粒子径４μｍ）：１０質量部
【０２３３】
（光波長変換層用組成物３）
・エポキシアクリレート（製品名「ユニディックＶ−５５００」、ＤＩＣ社製）：８９質量部
・緑色発光量子ドット（製品名「ＣｄＳｅ／ＺｎＳ ５３０」、ＳＩＧＭＡ−ＡＬＤＲＩＣＨ社製、コア：ＣｄＳｅ、シェル：ＺｎＳ、平均粒径３．３ｎｍ）：０．２０質量部
・赤色発光量子ドット（製品名「ＣｄＳｅ／ＺｎＳ ６１０」、ＳＩＧＭＡ−ＡＬＤＲＩＣＨ社製、コア：ＣｄＳｅ、シェル：ＺｎＳ、平均粒径５．２ｎｍ）：０．２０質量部
・光重合開始剤（１−ヒドロキシシクロヘキシルフェニルケトン、製品名「Ｉｒｇａｃｕｒｅ（登録商標）１８４」、ＢＡＳＦジャパン社製）：１質量部
・アルミナ粒子（製品名「ＭＭ−Ｐ」、日本軽金属社製、平均粒子径１．５μｍ）：１０質量部
【０２３４】
（光波長変換層用組成物４）
・エポキシアクリレート（製品名「ユニディックＶ−５５００」、ＤＩＣ社製）：８９質量部
・緑色発光量子ドット（製品名「ＣｄＳｅ／ＺｎＳ ５３０」、ＳＩＧＭＡ−ＡＬＤＲＩＣＨ社製、コア：ＣｄＳｅ、シェル：ＺｎＳ、平均粒径３．３ｎｍ）：０．２０質量部
・赤色発光量子ドット（製品名「ＣｄＳｅ／ＺｎＳ ６１０」、ＳＩＧＭＡ−ＡＬＤＲＩＣＨ社製、コア：ＣｄＳｅ、シェル：ＺｎＳ、平均粒径５．２ｎｍ）：０．２０質量部
・光重合開始剤（１−ヒドロキシシクロヘキシルフェニルケトン、製品名「Ｉｒｇａｃｕｒｅ（登録商標）１８４」、ＢＡＳＦジャパン社製）：１質量部
・ジルコニア粒子（製品名「ＴＺ−３ＹＳ−Ｅ」、東ソー社製、平均粒子径０．１μｍ）：１０質量部
【０２３５】
（光波長変換層用組成物５）
・エポキシアクリレート（製品名「ユニディックＶ−５５００」、ＤＩＣ社製）：８９質量部
・緑色発光量子ドット（製品名「ＣｄＳｅ／ＺｎＳ ５３０」、ＳＩＧＭＡ−ＡＬＤＲＩＣＨ社製、コア：ＣｄＳｅ、シェル：ＺｎＳ、平均粒径３．３ｎｍ）：０．２０質量部
・赤色発光量子ドット（製品名「ＣｄＳｅ／ＺｎＳ ６１０」、ＳＩＧＭＡ−ＡＬＤＲＩＣＨ社製、コア：ＣｄＳｅ、シェル：ＺｎＳ、平均粒径５．２ｎｍ）：０．２０質量部
・光重合開始剤（１−ヒドロキシシクロヘキシルフェニルケトン、製品名「Ｉｒｇａｃｕｒｅ（登録商標）１８４」、ＢＡＳＦジャパン社製）：１質量部
・チタニア粒子（製品名「Ｒ−３８Ｌ」、堺化学工業社製、平均粒子径０．４μｍ）：１０質量部
【０２３６】
（光波長変換層用組成物６）
・光波長変換粒子１：２０質量部
・エポキシアクリレート（製品名「ユニディックＶ−５５００」、ＤＩＣ社製）：８０質量部
・光重合開始剤（１−ヒドロキシシクロヘキシルフェニルケトン、製品名「Ｉｒｇａｃｕｒｅ（登録商標）１８４」、ＢＡＳＦジャパン社製）：１質量部
【０２３７】
（光波長変換層用組成物７）
・光波長変換粒子２：２０質量部
・エポキシアクリレート（製品名「ユニディックＶ−５５００」、ＤＩＣ社製）：８０質量部
・光重合開始剤（１−ヒドロキシシクロヘキシルフェニルケトン、製品名「Ｉｒｇａｃｕｒｅ（登録商標）１８４」、ＢＡＳＦジャパン社製）：１質量部
【０２３８】
（光波長変換層用組成物８）
・光波長変換粒子３：２０質量部
・エポキシアクリレート（製品名「ユニディックＶ−５５００」、ＤＩＣ社製）：８０質量部
・光重合開始剤（１−ヒドロキシシクロヘキシルフェニルケトン、製品名「Ｉｒｇａｃｕｒｅ（登録商標）１８４」、ＢＡＳＦジャパン社製）：１質量部
【０２３９】
（光波長変換層用組成物９）
・光波長変換粒子４：２０質量部
・エポキシアクリレート（製品名「ユニディックＶ−５５００」、ＤＩＣ社製）：８０質量部
・光重合開始剤（１−ヒドロキシシクロヘキシルフェニルケトン、製品名「Ｉｒｇａｃｕｒｅ（登録商標）１８４」、ＢＡＳＦジャパン社製）：１質量部
【０２４０】
（光波長変換層用組成物１０）
・光波長変換粒子５：２０質量部
・エポキシアクリレート（製品名「ユニディックＶ−５５００」、ＤＩＣ社製）：８０質量部
・光重合開始剤（１−ヒドロキシシクロヘキシルフェニルケトン、製品名「Ｉｒｇａｃｕｒｅ（登録商標）１８４」、ＢＡＳＦジャパン社製）：１質量部
【０２４１】
（光波長変換層用組成物１１）
・エポキシアクリレート（製品名「ユニディックＶ−５５００」、ＤＩＣ社製）：５０質量部
・テトラエチレングリコールビス（３−メルカプトプロピオネート）（製品名「ＥＧＭＰ−４」、ＳＣ有機化学社製）：５０質量部
・緑色発光量子ドット（製品名「ＣｄＳｅ／ＺｎＳ ５３０」、ＳＩＧＭＡ−ＡＬＤＲＩＣＨ社製、コア：ＣｄＳｅ、シェル：ＺｎＳ、平均粒径３．３ｎｍ）：０．２０質量部
・赤色発光量子ドット（製品名「ＣｄＳｅ／ＺｎＳ ６１０」、ＳＩＧＭＡ−ＡＬＤＲＩＣＨ社製、コア：ＣｄＳｅ、シェル：ＺｎＳ、平均粒径５．２ｎｍ）：０．２０質量部
・光重合開始剤（１−ヒドロキシシクロヘキシルフェニルケトン、製品名「Ｉｒｇａｃｕｒｅ（登録商標）１８４」、ＢＡＳＦジャパン社製）：１質量部
【０２４２】
（光波長変換層用組成物１２）
・エポキシアクリレート（製品名「ユニディックＶ−５５００」、ＤＩＣ社製）：８９質量部
・緑色発光量子ドット（製品名「ＣｄＳｅ／ＺｎＳ ５３０」、ＳＩＧＭＡ−ＡＬＤＲＩＣＨ社製、コア：ＣｄＳｅ、シェル：ＺｎＳ、平均粒径３．３ｎｍ）：０．２０質量部
・赤色発光量子ドット（製品名「ＣｄＳｅ／ＺｎＳ ６１０」、ＳＩＧＭＡ−ＡＬＤＲＩＣＨ社製、コア：ＣｄＳｅ、シェル：ＺｎＳ、平均粒径５．２ｎｍ）：０．２０質量部
・光重合開始剤（１−ヒドロキシシクロヘキシルフェニルケトン、製品名「Ｉｒｇａｃｕｒｅ（登録商標）１８４」、ＢＡＳＦジャパン社製）：１質量部
・アルミナ粒子（製品名「ＤＡＭ−０７」、電気化学工業社製、平均粒子径１０μｍ）：１０質量部
【０２４３】
（光波長変換層用組成物１３）
・エポキシアクリレート（製品名「ユニディックＶ−５５００」、ＤＩＣ社製）：８９質量部
・緑色発光量子ドット（製品名「ＣｄＳｅ／ＺｎＳ ５３０」、ＳＩＧＭＡ−ＡＬＤＲＩＣＨ社製、コア：ＣｄＳｅ、シェル：ＺｎＳ、平均粒径３．３ｎｍ）：０．２０質量部
・赤色発光量子ドット（製品名「ＣｄＳｅ／ＺｎＳ ６１０」、ＳＩＧＭＡ−ＡＬＤＲＩＣＨ社製、コア：ＣｄＳｅ、シェル：ＺｎＳ、平均粒径５．２ｎｍ）：０．２０質量部
・光重合開始剤（１−ヒドロキシシクロヘキシルフェニルケトン、製品名「Ｉｒｇａｃｕｒｅ（登録商標）１８４」、ＢＡＳＦジャパン社製）：１質量部
・シリカ粒子（製品名「ＫＥ−Ｐ２５０」、日本触媒社製、平均粒子径２．５μｍ）：１０質量部
【０２４４】
＜光拡散層用組成物の調製＞
下記に示す組成となるように各成分を配合して、光拡散層用組成物を得た。
（光拡散層用組成物）
・ペンタエリスリトールトリアクリレート：９９質量部
・表面凹凸形成粒子（架橋ポリスチレン樹脂ビーズ、製品名「ＳＢＸ−４」、積水化成品工業株式会社製、平均粒子径４μｍ）：１５８質量部
・光重合開始剤（１−ヒドロキシシクロヘキシルフェニルケトン、製品名「Ｉｒｇａｃｕｒｅ（登録商標）１８４、ＢＡＳＦジャパン社製）：１質量部
・溶剤（メチルイソブチルケトン：シクロヘキサノン＝１：１（質量比））：１７０質量部
【０２４５】
＜オーバーコート層用組成物の調製＞
下記に示す組成となるように各成分を配合して、オーバーコート層用組成物を得た。
（オーバーコート層用組成物１）
・アクリル酸亜鉛（製品名「ＺＮ−ＤＡ」日本触媒社製）：３０質量部
・メタノール：７０質量部
・光重合開始剤（１−ヒドロキシシクロヘキシルフェニルケトン、製品名「Ｉｒｇａｃｕｒｅ（登録商標）１８４、ＢＡＳＦジャパン社製）：１質量部
【０２４６】
＜ポリエチレンテレフタレートフィルム用組成物の調整＞
下記に示す組成となるように各成分を配合して、ポリエチレンテレフタレートフィルム用組成物１を得た。
（ポリエチレンテレフタレートフィルム用組成物１）
・ポリエチレンテレフタレート：１００質量部
・光波長変換粒子５：８質量部
【０２４７】
＜実施例１＞
まず、２枚のシリカ蒸着層付きポリエチレンテレフタレートフィルムを次のような方法で作製した。高周波スパッタリング装置において、電極に周波数１３．５６ＭＨｚ、電力５ｋＷの高周波電力を印加することにより、チャンバー内で放電を生じさせて、大きさ７インチおよび厚みが５０μｍの光透過性基材としてのポリエチレンテレフタレートフィルム（製品名「ルミラーＴ６０」、東レ社製）の片面にターゲット物質（シリカ）からなる、厚みが５０ｎｍであり、かつ屈折率が１．４６であるバリア層としてのシリカ蒸着層を形成し、これにより、ポリエチレンテレフタレートフィルムの一方の面にシリカ蒸着層が形成されたシリカ蒸着書付きポリエチレンテレフタレートフィルムを２枚形成した。
【０２４８】
次いで、一方のシリカ蒸着層付きポリエチレンテレフタレートフィルムにおけるシリカ蒸着層側の面とは反対側の面にプリズム層を形成し、プリズムシートを形成した。具体的には、まず、ポリエチレンテレフタレートフィルムにおけるシリカ蒸着層側の面とは反対側の面上にウレタンアクリレートを含むプリズム層用組成物を均一に塗布して、プリズム層用組成物の塗膜を形成し、プリズムシート用積層体を形成した。そして、所望の単位プリズムの形状に対し逆形状の凹部を有し、かつ回転する成形用型にレンズ層用組成物の塗膜が成形用型側となるようにプリズムシート用積層体を走行速度２０ｍ／分で供給して成形用型によってプリズム層用組成物の塗膜に単位プリズムの形状を賦形するとともに、シリカ蒸着層付きポリエチレンテレフタレートフィルムを介してプリズム層用組成物の塗膜に紫外線等の光を照射して、プリズム層用組成物の塗膜を硬化させた。最後に、硬化させたプリズム層用組成物の塗膜をシリカ蒸着層付きポリエチレンテレフタレートフィルムと共に成形用型から剥離して、ポリエチレンテレフタレートフィルムのシリカ蒸着層側の面とは反対側の面にプリズム層が形成されたプリズムシートを得た。プリズム層は、シート状の本体部と、この本体部上に並べて配置され、かつ各々が配列方向と交差する方向に延びており、頂角が９０°であり、幅が４７μｍであり、高さが３０μｍである複数の三角柱状の単位プリズムを有していた。
【０２４９】
一方で、他方のシリカ蒸着層付きポリエチレンテレフタレートフィルムにおけるシリカ蒸着層側の面とは反対側の面に上記光拡散層用組成物を、塗布し、塗膜を形成した。次いで、形成した塗膜に対して、８０℃の乾燥空気を３０秒間流通させて乾燥させることにより塗膜中の溶剤を蒸発させた。その後、紫外線を積算光量が１５０ｍＪ／ｃｍ２になるように照射して塗膜を硬化させることにより膜厚が１０μｍの光拡散層を形成し、ポリエチレンテレフタレートフィルムのシリカ蒸着層側の面とは反対側の面に光拡散層を有する光透過性シートを形成した。
【０２５０】
次いで、光透過性シートのシリカ蒸着層の表面に光波長変換層用組成物１を塗布し、塗膜を形成した。そして、塗膜における光透過性シート側の面とは反対側の面に、シリカ蒸着層が接するようにプリズムシートを積層した。この状態で、紫外線を積算光量が５００ｍＪ／ｃｍ２になるように照射して塗膜を硬化させることにより、プリズムシートならびに光透過性シートに密着した１００μｍの光波長変換層を形成した。これにより、実施例に係る積層体を得た。なお、光波長変換層の膜厚は、積層体の断面を、走査型電子顕微鏡（ＳＥＭ）を用いて、２０箇所ランダムに撮影し、その断面の画像から求めた。
【０２５１】
＜実施例２＞
実施例２においては、光波長変換層用組成物１の代わりに光波長変換層用組成物２を用いたこと以外は、実施例１と同様にして、積層体を作製した。光波長変換層中のアルミナの屈折率は１．７７であり、バインダ樹脂の屈折率は１．５１であった。また、光波長変換層における量子ドットは光学等方な粒子であり、光学波長変換層に入射した光の散乱効率を縦軸とし、光散乱性粒子の粒子径を横軸としたときに示されるグラフにおいて現れる最大ピークの半値幅である０．６μｍから２．０μｍの範囲内に、上記光散乱性粒子の粒子径分布のうち２０％が含まれていた。
【０２５２】
＜実施例３＞
実施例３においては、光波長変換層の膜厚を６０μｍとしたこと以外は、実施例２と同様にして、積層体を作製した。
【０２５３】
＜実施例４＞
実施例４においては、光波長変換層用組成物１の代わりに光波長変換層用組成物３を用いたこと以外は、実施例１と同様にして、積層体を作製した。なお、光学波長変換層に入射した光の散乱効率を縦軸とし、光散乱性粒子の粒子径を横軸としたときに示されるグラフにおいて現れる最大ピークの半値幅である０．６μｍから２．０μｍの範囲内に、上記光散乱性粒子の粒子径分布のうち４０％が含まれていた。
【０２５４】
＜実施例５＞
実施例５においては、光波長変換層用組成物１の代わりに光波長変換層用組成物４を用いたこと以外は、実施例１と同様にして、積層体を作製した。ジルコニアの屈折率は２．１７であった。
【０２５５】
＜実施例６＞
実施例６においては、光波長変換層用組成物１の代わりに光波長変換層用組成物５を用いたこと以外は、実施例１と同様にして、積層体を作製した。チタニアの屈折率は２．７であった。
【０２５６】
＜実施例７＞
実施例７においては、光波長変換層用組成物１の代わりに光波長変換層用組成物６を用い、かつ２枚のシリカ蒸着層付きポリエチレンテレフタレートフィルムの代わりに、２枚のシリカ蒸着層が形成されていない大きさ７インチおよび厚みが５０μｍのポリエチレンテレフタレートフィルム（製品名「ルミラーＴ６０」、東レ社製）を用いたこと以外は、実施例１と同様にして、積層体を作製した。なお、実施例７に係る積層体は、シリカ蒸着層を備えていないプリズムシート、光波長変換層、シリカ蒸着層を備えていないポリエチレンテレフタレートフィルム、および光拡散層が一体化されたものであった。
【０２５７】
＜実施例８＞
実施例８においては、光波長変換層用組成物６の代わりに光波長変換層用組成物７を用いたこと以外は、実施例７と同様にして、積層体を作製した。
【０２５８】
＜実施例９＞
実施例９においては、光波長変換層用組成物６の代わりに光波長変換層用組成物８を用いたこと以外は、実施例７と同様にして、積層体を作製した。
【０２５９】
＜実施例１０＞
実施例１０においては、光波長変換層用組成物６の代わりに光波長変換層用組成物９を用いたこと以外は、実施例７と同様にして、積層体を作製した。
【０２６０】
＜実施例１１＞
実施例１１においては、光波長変換層用組成物６の代わりに光波長変換層用組成物１０を用いたこと以外は、実施例７と同様にして、積層体を作製した。
【０２６１】
＜実施例１２＞
実施例１２においては、光波長変換層用組成物６の代わりに光波長変換層用組成物１１を用いたこと以外は、実施例７と同様にして、積層体を作製した。
【０２６２】
＜実施例１３＞
まず、シリカ蒸着層が形成されていない大きさ７インチおよび厚みが５０μｍのポリエチレンテレフタレートフィルム（製品名「ルミラーＴ６０」、東レ社製）の一方の面に実施例１と同様の手法によって実施例１と同様の形状のプリズム層を形成し、シリカ蒸着層を備えていないプリズムシートを形成した。次いで、このプリズムシートのポリエチレンテレフタレートフィルムの他方の面に、光波長変換層用組成物６を塗布して、塗膜を形成した。この状態で、紫外線を積算光量が５００ｍＪ／ｃｍ２になるように照射して塗膜を硬化させることにより、１００μｍの光波長変換層を形成した。そして、光波長変換層におけるプリズムシート側の面とは反対側の面に、オーバーコート層用組成物１を塗布し、塗膜を形成した。そして、紫外線を積算光量が５００ｍＪ／ｃｍ２になるように照射して塗膜を硬化させて、膜厚５μｍのオーバーコート層を得た。さらに、オーバーコート層における光波長変換層側の面とは反対側の面に上記光拡散層用組成物１を、塗布し、塗膜を形成した。次いで、形成した塗膜に対して、８０℃の乾燥空気を３０秒間流通させて乾燥させることにより塗膜中の溶剤を蒸発させた。その後、紫外線を積算光量が１５０ｍＪ／ｃｍ２になるように照射して塗膜を硬化させることにより膜厚が１０μｍの光拡散層を形成した。これにより、プリズムシート、光波長変換層、オーバーコート層、および光拡散層が一体化された積層体を作製した。
【０２６３】
＜実施例１４＞
実施例１４においては、光波長変換層用組成物６の代わりに光波長変換層用組成物１１を用いたこと以外は、実施例１３と同様にして、積層体を作製した。
【０２６４】
＜実施例１５＞
原料である上記ポリエチレンテレフタレートフィルム用組成物１を２９０℃で溶融して、フィルム形成ダイを通して、シート状に押出し、水冷冷却した回転急冷ドラム上に密着させて冷却し、未延伸フィルムを作製した。この未延伸フィルムを二軸延伸試験装置（東洋精機製）にて、１２０℃にて１分間予熱した後、１２０℃にて、未延伸フィルムの長手方向に延伸倍率３．５倍に延伸した後、フィルムの幅方向に延伸倍率４．２倍にて延伸を行い、光波長変換粒子５を含む厚さ５０μｍのポリエチレンテレフタレートフィルムを得た。
【０２６５】
次いで、このポリエチレンテレフタレートフィルムの一方の面に実施例１と同様の方法で、プリズム層を形成し、積層体を作製した。プリズム層の単位プリズムの形状は実施例１のプリズム層の単位プリズムの形状と同様であった。
【０２６６】
＜比較例１＞
まず、２枚のシリカ蒸着層付きポリエチレンテレフタレートフィルムを次のような方法で作製した。高周波スパッタリング装置において、電極に周波数１３．５６ＭＨｚ、電力５ｋＷの高周波電力を印加することにより、チャンバー内で放電を生じさせて、大きさ７インチおよび厚みが５０μｍの光透過性基材としてのポリエチレンテレフタレートフィルム（製品名「ルミラーＴ６０」、東レ社製）の片面にターゲット物質（シリカ）からなる、厚みが５０ｎｍであり、かつ屈折率が１．４６であるバリア層としてのシリカ蒸着層を形成し、これにより、ポリエチレンテレフタレートフィルムの一方の面にシリカ蒸着層が形成されたシリカ蒸着書付きポリエチレンテレフタレートフィルムを２枚形成した。
【０２６７】
そして、一方のシリカ蒸着層付きポリエチレンテレフタレートフィルムにおけるシリカ蒸着層側の面とは反対側の面に上記光拡散層用組成物を、塗布し、塗膜を形成した。次いで、形成した塗膜に対して、８０℃の乾燥空気を３０秒間流通させて乾燥させることにより塗膜中の溶剤を蒸発させた。その後、紫外線を積算光量が１５０ｍＪ／ｃｍ２になるように照射して塗膜を硬化させることにより膜厚が１０μｍの光拡散層を形成し、ポリエチレンテレフタレートフィルムのシリカ蒸着層側の面とは反対側の面に光拡散層を有する光透過性シートを形成した。
【０２６８】
次いで、光透過性シートのシリカ蒸着層の表面に光波長変換層用組成物１を塗布し、塗膜を形成した。そして、塗膜における光透過性シート側の面とは反対側の面に、シリカ蒸着層が接するように他方のシリカ蒸着層付きポリエチレンテレフタレートフィルムを積層した。この状態で、紫外線を積算光量が５００ｍＪ／ｃｍ２になるように照射して塗膜を硬化させることにより、光透過性シートおよびシリカ蒸着層付きポリエチレンテレフタレートフィルムに密着した１００μｍの光波長変換層を形成した。これにより、比較例に係る光波長変換シートを得た。なお、光波長変換層の膜厚は、光波長変換シートの断面を、走査型電子顕微鏡（ＳＥＭ）を用いて、２０箇所ランダムに撮影し、その断面の画像から求めた。
【０２６９】
一方で、大きさ７インチおよび厚みが５０μｍの光透過性基材としてのポリエチレンテレフタレートフィルム（製品名「ルミラーＴ６０」、東レ社製）の片面にドラムプリンティングシステム方式（ＤＰＳ方式）によってプリズム層を形成して、プリズムシートを形成した。具体的には、まず、ポリエチレンテレフタレートフィルムの一方の面上にウレタンアクリレートを含むプリズム層用組成物を均一に塗布して、プリズム層用組成物の塗膜を形成し、プリズムシート用積層体を形成した。そして、所望の単位プリズムの形状に対し逆形状の凹部を有し、かつ回転する成形用型にレンズ層用組成物の塗膜が成形用型側となるようにプリズムシート用積層体を走行速度２０ｍ／分で供給して成形用型によってプリズム層用組成物の塗膜に単位プリズムの形状を賦形するとともに、ポリエチレンテレフタレートフィルムを介してプリズム層用組成物の塗膜に紫外線等の光を照射して、プリズム層用組成物の塗膜を硬化させた。最後に、硬化させたプリズム層用組成物の塗膜をポリエチレンテレフタレートフィルムと共に成形用型から剥離して、ポリエチレンテレフタレートフィルムの一方の面にプリズム層が形成されたプリズムシートを得た。プリズムシートは、シート状の本体部と、この本体部上に並べて配置され、かつ各々が配列方向と交差する方向に延びており、頂角が９０°であり、幅が４７μｍであり、高さが３０μｍである複数の三角柱状の単位プリズムを有していた。
【０２７０】
＜比較例２＞
比較例２においては、光波長変換層用組成物１の代わりに光波長変換層用組成物２を用いたこと以外は、比較例１と同様にして、光波長変換シートおよびプリズムシートを作製した。
【０２７１】
＜比較例３＞
比較例３においては、光波長変換層用組成物１の代わりに光波長変換層用組成物３を用いたこと以外は、比較例１と同様にして、光波長変換シートおよびプリズムシートを作製した。
【０２７２】
＜比較例４＞
比較例４においては、光波長変換層用組成物１の代わりに光波長変換層用組成物４を用いたこと以外は、比較例１と同様にして、光波長変換シートおよびプリズムシートを作製した。
【０２７３】
＜比較例５＞
比較例５においては、光波長変換層用組成物１の代わりに光波長変換層用組成物５を用いたこと以外は、比較例１と同様にして、光波長変換シートおよびプリズムシートを作製した。
【０２７４】
＜参考例１＞
参考例１においては、光波長変換層の膜厚を４０μｍとしたこと以外は、実施例１と同様にして、積層体を作製した。
【０２７５】
＜参考例２＞
参考例２においては、光波長変換層用組成物１の代わりに光波長変換層用組成物６を用いたこと以外は、実施例１と同様にして、積層体を作製した。
【０２７６】
＜参考例３＞
参考例３においては、光波長変換層用組成物１の代わりに光波長変換層用組成物７を用いたこと以外は、実施例１と同様にして、積層体を作製した。シリカの屈折率は１．４７であった。
【０２７７】
＜発光面の色度測定＞
実施例１〜１５に係る積層体および比較例１〜５に係る光波長変換シートおよびプリズムシートをそれぞれバックライト装置に組み込み、実施例１〜７および比較例１〜５に係る積層体を組み込んだバックライト装置において、発光時のバックライト装置の発光面の周縁部および中央部の色度を、分光放射輝度計（製品名「ＣＳ２０００」、コニカミノルタ社製）を用いてそれぞれ測定した。
【０２７８】
実施例１〜１５に係る積層体および比較例１〜５に係る光波長変換シートおよびプリズムシートをバックライト装置に組み込む際に、まず、Kindle Fire（登録商標）HDX7のバックライト装置（発光ピーク波長が４５０ｎｍの青色発光ダイオード、導光板、２枚のプリズムシート）を用意した。２枚のプリズムシートは、シート状の本体部と、この本体部上に並べて配置され、かつ各々が配列方向と交差する方向に延びた三角柱状の複数の単位プリズムとを備え、単位プリズムの頂角が９０°となっているものであるが、２枚のプリズムシートのうち１枚のプリズムを使用した。
【０２７９】
実施例１〜１５においては、青色発光ダイオード側が入光面となるように導光板を配置するとともに、導光板の出光面上に実施例１〜１５に係る実施例に係る積層体、プリズムシートをこの順で配置して、バックライト装置を得た。なお、観察者側のプリズムシートは、単位プリズムの配列方向が実施例に係る積層体のプリズムシートの単位プリズムの配列方向と直交するように配置された。
【０２８０】
比較例１〜５においては、青色発光ダイオード側が入光面となるように導光板を配置するとともに、導光板の出光面上に比較例１〜５に係る光波長変換シート、比較例１〜５に係るプリズムシート、プリズムシートをこの順で配置して、バックライト装置を得た。なお、観察者側のプリズムシートは、単位プリズムの配列方向が比較例に係るプリズムシートの単位プリズムの配列方向と直交するように配置された。このようにして、比較例に係る光波長変換シートおよびプリズムシートが組み込まれたバックライト装置を得た。
【０２８１】
＜発光面の目視評価＞
上記で実施例１〜１５に係る積層体ならびに比較例１〜５に係る光波長変換シートおよびプリズムシートを組み込んだバックライト装置を用いて、暗室において、バックライト装置における発光時の発光面の周縁部（端と端から５ｍｍ付近の位置との間の部分）および中央部を目視で観察し、発光面の周縁部の色味が中央部の色味に比べて際立っているか観察した。評価基準は以下の通りとした。
○：周縁部の色味が中央部の色味と同等、または周縁部の色味が中央部の色味と若干異なっていたが実用上問題のないレベルであった。
×：周縁部の色味が中央部の色味に比べて際立っていた。
【０２８２】
＜光利用効率の測定＞
上記で実施例１〜１５に係る積層体ならびに比較例１〜５に係る光波長変換シートおよびプリズムシートを組み込んだバックライト装置において、バックライト装置の正面方向を０度とし、水平方向の輝度の角度特性を、−５０度〜５０度まで５度刻みで分光放射輝度計（製品名「ＣＳ２０００」、コニカミノルタ社製）を用いてそれぞれ測定した。そして、各バックライト装置における各角度での輝度の積算値を算出し、比較例１の輝度の積算値を１００％としたときの実施例および比較例の輝度の積算値の相対値を光利用効率とした。
【０２８３】
＜水蒸気透過率および酸素透過率測定＞
上記実施例１〜１５に係る積層体において、水蒸気透過率および酸素透過率をそれぞれ測定した。積層体の水蒸気透過率は、ＪＩＳ  Ｋ７１２９：２００８に準拠して、水蒸気透過率測定装置（製品名「ＰＥＲＭＡＴＲＡＮ−Ｗ３／３１」、ＭＯＣＯＮ社製）を用いて、４０℃、相対湿度９０％の条件下で測定した。また、積層体の酸素透過率は、ＪＩＳ  Ｋ７１２６：２００６に準拠して、酸素ガス透過率測定装置（製品名「ＯＸ−ＴＲＡＮ ２／２１」、ＭＯＣＯＮ社製）を用いて２３℃、相対湿度９０％の条件下で測定した。
【０２８４】
＜光波長変換効率の測定＞
まず、実施例１〜６および参考例１〜３に係る積層体を組み込んだバックライト装置と、実施例に係る積層体を組み込んでいないバックライト装置において、分光放射計（製品名「ＳＲ−ＵＬ２」、トプコン社製）を用いて分光スペクトルをそれぞれ得た。それぞれで得られた分光スペクトルから青色光スペクトルの積分値、及び、緑色光スペクトル（４８０ｎｍ−５９０ｎｍ）の積分値、赤色光スペクトル（５９０ｎｍ−７５０ｎｍ）の積分値を算出した。実施例１〜６および参考例１〜３に係る積層体を組み込んだバックライト装置を用いて測定した緑色光スペクトルの積分値と赤色光スペクトルの積分値のそれぞれについて実施例に係る積層体を組み込んでいないバックライト装置を用いて測定した青色光スペクトルの積分値で除し光波長変換効率を測定した。
【０２８５】
以下、結果を表１および表２に示す。
【表１】
2017107174.tif 000005
【０２８６】
【表２】
2017107174.tif 000006
【０２８７】
以下、結果について述べる。比較例１〜５においては、発光面の周縁部の青味が中央部に比べて強く、際立っていた。これに対し、実施例１〜１５においては、比較例１〜５に比べて、発光面の周縁部の青味が低減されていた。したがって、実施例１〜１５において、プリズムシートと光波長変換シートを一体化した積層体は、プリズムシートと光波長変換シートを、空気層を介して積層した場合よりも、積層体の周縁部から出射する光の色味が積層体の中央部から出射する光の色味に比べて際立つことを抑制できることが確認された。
【０２８８】
実施例１、７〜１４は比較例１よりも光利用効率が高く、実施例２は比較例２よりも光利用効率が高く、実施例４は比較例３よりも光利用効率が高く、実施例５は比較例４よりも光利用効率が高く、実施例６は比較例５よりも光利用効率が高かった。したがって、プリズムシートと光波長変換シートを一体化した積層体は、プリズムシートと光波長変換シートを、空気層を介して積層した場合よりも、光利用効率が向上することが確認された。
【０２８９】
参考例２に係る光波長変換シートは、光波長変換層の膜厚に対する光散乱性粒子の平均粒子径が８％を超えていたため、また、参考例３に係る光波長変換シートは、光散乱性粒子であるシリカ粒子の屈折率と光波長変換層のバインダ樹脂の屈折率との差が０．１０未満であったため、いずれも実施例２〜６に係る積層体の光波長変換効率よりも劣っていた。なお、実施例１に係る積層体は、光波長変換層に光散乱性粒子を含まなかったため、実施例２〜５に係る積層体の光波長変換効率よりも劣っていた。また、参考例１の結果からも、光波長変換層に光散乱性粒子を含まないと、光波長変換効率が劣ることが分かる。これに対し、実施例２〜６の結果より、光波長変換層に所定の光散乱性粒子を含むことで、光波長変換効率が高くなることが分かる。
【符号の説明】
【０２９０】
１０、５０、６０、７０、１１０、１２０、１３０、１５０…積層体
２０、８０…レンズシート
２１、４１、６２、６３、２２１…光透過性基材
２２、１２２…レンズ層
２３、４２…バリア層
２４、２２６…単位レンズ
３０、９０、１４０、１６０…光波長変換層
３０Ｃ、５０Ａ、６０Ａ、７０Ａ、１１０Ａ、１２０Ａ、１３０Ａ、１５０Ａ…周縁部
３０Ｄ、５０Ｂ、６０Ｂ、７０Ｂ、１１０Ｂ、１２０Ｂ、１３０Ｂ、１５０Ｂ…中央部
３１、９１…ホストマトリクス
３２…量子ドット
３４…硬化性ホストマトリクス前駆体
３５…塗膜
４３…光拡散層
１７０…表示装置
１８０、２１０…バックライト装置
２００…表示パネル
【図１】
2017107174.tif 000007
【図２】
2017107174.tif 000008
【図３】
2017107174.tif 000009
【図４】
2017107174.tif 000010
【図５】
2017107174.tif 000011
【図６】
2017107174.tif 000012
【図７】
2017107174.tif 000013
【図８】
2017107174.tif 000014
【図９】
2017107174.tif 000015
【図１０】
2017107174.tif 000016
【図１１】
2017107174.tif 000017
【図１２】
2017107174.tif 000018
【図１３】
2017107174.tif 000019
【図１４】
2017107174.tif 000020
【図１５】
2017107174.tif 000021
【図１６】
2017107174.tif 000022
【図１７】
2017107174.tif 000023
【図１８】
2017107174.tif 000024
【図１９】
2017107174.tif 000025
【図２０】
2017107174.tif 000026
【図２１】
2017107174.tif 000027